(57)【特許請求の範囲】
【請求項１】
粘着剤層からなる基材レス両面接着性粘着シートであって、
前記粘着剤層は、光透過率が２０％以下であり、かつＬ＊ａ＊ｂ＊表色系で規定されるＬ＊が２０以上７０以下であり、
前記粘着剤層は、第１着色剤としての黒色着色剤と、第２着色剤としての金属酸化物とを含む、粘着シート。
【請求項２】
前記粘着剤層は、前記Ｌ＊ａ＊ｂ＊表色系で規定されるａ＊およびｂ＊が、いずれも−１０以上＋１０以下の範囲内である、請求項１に記載の粘着シート。
【請求項３】
前記粘着剤層における前記金属酸化物の含有量は１重量％以上６重量％以下である、請求項１または２に記載の粘着シート。
【請求項４】
前記粘着剤層における前記黒色着色剤の含有量は２重量％未満である、請求項１〜３のいずれか一項に記載の粘着シート。
【請求項５】
前記第１着色剤の量Ｃ１と前記第２着色剤の量Ｃ２との重量比（Ｃ１／Ｃ２）は０．０１〜０．３０の範囲である、請求項１〜４のいずれか一項に記載の粘着シート。
【請求項６】
前記粘着剤層は、ベースポリマーとしてアクリル系ポリマーを含むアクリル系粘着剤層である、請求項１〜５のいずれか一項に記載の粘着シート。
【請求項７】
加工が施された金属部材の加工部を含む領域に貼り付けられる、請求項１〜６のいずれか一項に記載の粘着シート。
【請求項８】
携帯電子機器において金属部材の接合に用いられる、請求項１〜７のいずれか一項に記載の粘着シート。
【請求項９】
カバー部材および有機ＥＬユニットを含む表示部と、支持部と、を含む表示装置であって、
前記支持部には、粘着シートが接合されており、
前記粘着シートは、粘着剤層からなる基材レス両面接着性粘着シートであり、
前記粘着剤層は、光透過率が２０％以下であり、かつＬ＊ａ＊ｂ＊表色系で規定されるＬ＊が２０以上７０以下であり、
前記粘着剤層は、第１着色剤としての黒色着色剤と、第２着色剤としての金属酸化物とを含む、表示装置。
【請求項１０】
金属部材と、粘着シートと、を備える積層体であって、
前記粘着シートは、粘着剤層からなる基材レス両面接着性粘着シートであり、
前記粘着剤層は、光透過率が２０％以下であり、かつＬ＊ａ＊ｂ＊表色系で規定されるＬ＊が２０以上７０以下であり、
前記粘着剤層は、第１着色剤としての黒色着色剤と、第２着色剤としての金属酸化物とを含む、積層体。
【請求項１１】
光透過性を有する部材と、粘着シートと、を備える積層体であって、
前記粘着シートは、粘着剤層からなる基材レス両面接着性粘着シートであり、
前記粘着剤層は、光透過率が２０％以下であり、かつＬ＊ａ＊ｂ＊表色系で規定されるＬ＊が２０以上７０以下であり、
前記粘着剤層は、第１着色剤としての黒色着色剤と、第２着色剤としての金属酸化物とを含む、積層体。
【発明の詳細な説明】
【技術分野】
【０００１】
本発明は、粘着シート、表示装置および積層体に関する。
【背景技術】
【０００２】
一般に、粘着剤（感圧接着剤ともいう。以下同じ。）は室温付近の温度域において柔らかい固体（粘弾性体）の状態を呈し、圧力により簡単に被着体に接着する性質を有する。このような性質を活かして、粘着剤は、例えば携帯電話等の携帯電子機器内における部材の接合や固定、保護等の目的で、各種用途において広く利用されている。例えば、携帯電話等の携帯電子機器における液晶表示装置のバックライトモジュール等の光源や有機ＥＬ（electroluminescence）等の自発光素子からの光漏れの防止等を目的として、遮光性粘着剤層を有する粘着シートが用いられている。また、被着体の隠蔽や、粘着シート越しの被着体外観の調整（例えば外観ムラの抑制）、意匠性等を目的として、所定の遮光性や減光性を有する粘着シートが用いられる。この種の技術に関する文献として特許文献１が挙げられる。
【先行技術文献】
【特許文献】
【０００３】
【特許文献１】特開２０２０−３７６５７号公報
【発明の概要】
【発明が解決しようとする課題】
【０００４】
被着体の隠蔽や外観の調整等を目的として用いられる遮光性粘着シートは、被着体の視認側表面全体を均質に覆うことで隠蔽等の目的を達成する。例えば、各種電子機器の表示部は、使用者の目に触れる部分であるため、より高い均質性を有する外観が求められる。そのような電子機器の表示部において、有機ＥＬパネル等の裏面側に配置される金属部材の隠蔽に遮光性粘着シートが用いられ得るが、かかる遮光性粘着シートについても、粘着シート越しの外観の均質性を保ちながら当該金属部材を隠蔽することが望ましい。しかし、被着体である金属部材の粘着シート貼付け面に穿孔等の加工が施されていると、粘着シート越しに被着体を見たとき、遮光性粘着シートと被着体との色味の違いのため、被着体の当該加工部とその周辺部とのコントラストが目立ち、被着体の均質な隠蔽が損なわれる場合がある。
【０００５】
本発明は、上記の事情に鑑みて創出されたものであり、粘着シート貼付け面に加工が施された被着体に対しても良好な隠蔽性を発揮することができる粘着シートを提供することを目的とする。関連する他の目的は、上記粘着シートを有する表示装置および積層体を提供することである。
【課題を解決するための手段】
【０００６】
この明細書によると、粘着剤層を有する粘着シートが提供される。前記粘着剤層は、光透過率が２０％以下であり、かつＬ＊ａ＊ｂ＊表色系で規定されるＬ＊が２０以上７０以下である。上記の構成によると、粘着剤層が制限された光透過性を有することで、被着体を隠蔽することができる。また、Ｌ＊ａ＊ｂ＊表色系で規定されるＬ＊が２０以上７０以下である粘着剤層を有する粘着シートは、被着体の粘着シート貼付け面に加工が施されている場合であっても、粘着シートによる隠蔽ムラは抑制される。すなわち、上記粘着シートによると、粘着シート貼付け面に加工が施された被着体に対しても、隠蔽ムラが抑制された良好な隠蔽性を発揮することができる。
【０００７】
いくつかの好ましい態様では、前記粘着剤層は、前記Ｌ＊ａ＊ｂ＊表色系で規定されるａ＊およびｂ＊が、いずれも−１０以上＋１０以下の範囲内である。Ｌ＊ａ＊ｂ＊表色系で規定されるａ＊およびｂ＊が相対的に小さい値であることは、粘着剤層の色味のＬ＊依存度が高いことを意味する。このような色味を有する粘着剤層において、Ｌ＊を所定範囲とすることの効果は好ましく発揮される。
【０００８】
いくつかの好ましい態様では、前記粘着剤層は、第１着色剤としての黒色着色剤と、第２着色剤としての金属酸化物とを含む。着色剤として、黒色着色剤と金属酸化物とを併用することによって、所定値以下の光透過率と所定範囲の明度（Ｌ＊）とを好ましく両立することができる。
【０００９】
いくつかの好ましい態様では、前記粘着剤層における前記金属酸化物の含有量は１重量％以上６重量％以下である。金属酸化物の量を１重量％以上６重量％以下とすることで、所定値以下の光透過率を実現しつつ、所定範囲のＬ＊を好ましく実現することができる。また、金属酸化物の含有量を６重量％以下とすることで、粘着力等の粘着特性を維持しやすい。
【００１０】
いくつかの好ましい態様では、前記粘着剤層における前記黒色着色剤の含有量は２重量％未満である。粘着剤層中の黒色着色剤の含有量を２重量％未満に制限することで、所定値以下の光透過率と所定範囲のＬ＊とを好ましく両立することができる。
【００１１】
いくつかの好ましい態様では、前記第１着色剤の量Ｃ１と前記第２着色剤の量Ｃ２との重量比（Ｃ１／Ｃ２）は０．０１〜０．３０の範囲である。第１着色剤と第２着色剤の使用量の比を上記の範囲とすることで、所定値以下の光透過率と所定範囲のＬ＊とを好ましく両立することができる。
【００１２】
いくつかの好ましい態様では、前記粘着剤層における着色剤の含有量は１重量％以上１０重量％以下である。着色剤を粘着剤層中１〜１０重量％となる量で粘着剤層に添加することによって、所定値以下の光透過率と所定範囲のＬ＊とを好ましく両立することができる。また、上記着色剤の量を１０重量％以下とすることで、粘着力等の粘着特性を維持しやすい。
【００１３】
ここに開示される粘着剤層は、ベースポリマーとしてアクリル系ポリマーを含むアクリル系粘着剤層であり得る。アクリル系粘着剤層を備える構成において、ここに開示される技術は好ましく実施される。
【００１４】
いくつかの好ましい態様では、前記粘着剤層の厚さは１０〜５０μｍの範囲内である。粘着剤層の厚さを１０μｍ以上とすることで、所定値以下の光透過率と所定範囲のＬ＊とを好ましく実現することができる。また、所望の粘着特性を実現しやすい傾向がある。粘着剤層の厚さを５０μｍ以下とすることにより、薄厚化、軽量化の要請によく対応したものとなり得る。
【００１５】
いくつかの好ましい態様に係る粘着シートは、前記粘着剤層からなる基材レス両面接着性粘着シートである。基材レス両面粘着シートは、基材を有しない分、薄厚化することが可能であり、両面粘着シートが適用される製品の小型化、省スペース化に貢献し得る。また、基材レス粘着シートによると、接着力、耐衝撃性等の粘着剤層の作用を最大限発現させることができる。
【００１６】
粘着シートは、加工が施された金属部材の加工部を含む領域に貼り付けられる態様で好ましく用いられる。光透過率が２０％以下であり、かつＬ＊が２０以上７０以下である粘着剤層を有する粘着シートは、穿孔等の加工が施された金属部材表面に貼り付け、粘着シート越しに被着体（金属部材）を見たとき、被着体の当該加工部とその周辺部とのコントラストが目立ちにくく、被着体の隠蔽性は損なわれにくい。ここに開示される粘着シートは、被着体の加工の有無にかかわらず、良好な隠蔽性を発揮し得るので、粘着シートの適用箇所の制限が少なく、利用性に優れる。金属部材の好適例としては、粘着シート貼付け面がステンレス鋼やアルミニウムから形成された金属部材（典型的にはステンレス鋼製部材またはアルミニウム製部材）が挙げられる。
【００１７】
ここに開示される粘着シートは、携帯電子機器の金属部材を接合するために好ましく用いられ得る。例えば、携帯電子機器は、使用者の目に触れる部分を有し、より高い均質性を有する外観が求められ得る。そのような部分に用いられる金属部材の隠蔽に、ここに開示される粘着シートを用いることによって、隠蔽ムラの少ない高い均質性を有する外観を付与することができる。
【図面の簡単な説明】
【００１８】
【図１】粘着シートの一構成例を模式的に示す断面図である。
【図２】積層体の一構成例を模式的に示す断面図である。
【図３】図２に示す積層体を第２部材側から見た模式図である。
【図４】表示装置の構成例を模式的に示す分解斜視図である。
【発明を実施するための形態】
【００１９】
以下、本発明の好適な実施形態を説明する。なお、本明細書において特に言及している事項以外の事柄であって本発明の実施に必要な事柄は、本明細書に記載された発明の実施についての教示と出願時の技術常識とに基づいて当業者に理解され得る。本発明は、本明細書に開示されている内容と当該分野における技術常識とに基づいて実施することができる。また、以下の図面において、同じ作用を奏する部材・部位には同じ符号を付して説明することがあり、重複する説明は省略または簡略化することがある。また、図面に記載の実施形態は、本発明を明瞭に説明するために模式化されており、実際に提供される製品のサイズや縮尺を必ずしも正確に表したものではない。
【００２０】
本明細書において「粘着剤」とは、前述のように、室温付近の温度域において柔らかい固体（粘弾性体）の状態を呈し、圧力により簡単に被着体に接着する性質を有する材料をいう。ここでいう粘着剤は、「C. A. Dahlquist, “Adhesion : Fundamental and Practice”, McLaren & Sons, (1966) P. 143」に定義されているとおり、一般的に、複素引張弾性率Ｅ＊（１Ｈｚ）＜１０７ｄｙｎｅ／ｃｍ２を満たす性質を有する材料（典型的には、２５℃において上記性質を有する材料）であり得る。
【００２１】
＜粘着シートの構成例＞
ここに開示される粘着シートは、非剥離性の基材（支持基材）の片面または両面に上記粘着剤層を有する形態の基材付き粘着シートであってもよく、上記粘着剤層が剥離ライナーに保持された形態等の基材レスの粘着シート（すなわち、非剥離性の基材を有しない粘着シート）であってもよい。ここでいう粘着シートの概念には、粘着テープ、粘着ラベル、粘着フィルム等と称されるものが包含され得る。なお、ここに開示される粘着シートは、ロール状であってもよく、枚葉状であってもよい。あるいは、さらに種々の形状に加工された形態の粘着シートであってもよい。
【００２２】
両面粘着タイプの基材レス粘着シート（基材レス両面粘着シート）の構成例を図１に示す。図１に示す粘着シート１は、基材レスの粘着剤層２１の両面２１Ａ，２１Ｂ（それぞれ粘着シート１の粘着面１Ａ，１Ｂでもある。）が、少なくとも該粘着剤層側が剥離面となっている剥離ライナー３１，３２によってそれぞれ保護された構成を有する。あるいは、粘着シートは、基材レスの粘着剤層の一方の表面（粘着面、第１粘着面）が、両面が剥離面となっている剥離ライナーにより保護された構成を有し、これを巻回すると、上記粘着剤層の他方の表面（粘着面、第２粘着面）が上記剥離ライナーの背面に当接することにより、上記粘着剤層の第２粘着面もまた剥離ライナーで保護された構成とできるようになっていてもよい。ここに開示される技術は、粘着シートの厚さを小さくする観点から、このような基材レスの形態で好ましく実施され得る。基材レスの粘着シートは、薄層化しやすく、また接着力や耐衝撃性等の粘着剤特性を最大限発揮させ得る点でも有利である。なお、粘着剤層２１の光透過率は、後述するように２０％以下に制限されている。
【００２３】
＜粘着剤層の特性＞
（光透過率）
ここに開示される粘着シートを構成する粘着剤層は、光透過率が２０％以下である。このような粘着剤層を有する粘着シートは、被着体の隠蔽や、粘着シート越しの被着体外観の調整（例えば外観ムラの抑制）に好適であり、意匠性を付与することができる。粘着剤層の光透過率は１８％以下であってもよく、いくつかの好ましい態様では、粘着剤層の光透過率は１２％未満であり、１０％未満であってもよい。光透過率が低いほど優れた隠蔽性を発揮することができる。上記光透過率の下限は特に制限されず、実質的に０％、すなわち検出限界以下であってもよく、後述する光反射率との両立の観点から、０．０５％以上であってもよく、０．１％以上でもよく、１．０％以上でもよく、２．０％以上でもよく、５．０％以上でもよい。いくつかの態様では、粘着剤層の光透過率は８．０％以上であってもよい。ある程度の光透過率を有することで、被着体を適度に隠蔽したり、被着体（例えば金属材料）の外観を調整したり、被着体の質感を残した意匠性を付与することができる。また、上記所定値以上の光透過率を有する粘着剤層を備える構成において、換言すると、ある程度光を透過する粘着剤層を備える粘着シートにおいて、後述する粘着剤層のＬ＊を２０以上７０以下の範囲とする効果（例えば被着体と同系の色味とすることによる隠蔽ムラ抑制）は好ましく発揮される。また、適度に光透過性を有する粘着剤層は、粘着特性の維持や、生産性等の観点からも好ましい。
【００２４】
粘着剤層の光透過率は、後述の実施例に記載の方法で測定することができる。粘着剤層の光透過率は、粘着剤含有成分（例えば、着色剤（好適には黒色着色剤）の種類や使用量）、粘着剤層厚さ等によって調節することができる。
【００２５】
（Ｌ＊ａ＊ｂ＊表色系特性）
また、粘着剤層は、Ｌ＊ａ＊ｂ＊表色系で規定されるＬ＊が２０以上７０以下である。光透過率が２０％以下であり、かつＬ＊が２０以上７０以下に調節された粘着剤層は、Ｌ＊が上記範囲に調節されていない光透過率２０％以下の粘着剤層と比べて、粘着シートによって隠蔽される被着体の色味に近づく傾向がある。そのため、被着体の粘着シート貼付け面に加工が施されている場合であっても、当該加工部とその周辺部とのコントラストが目立ちにくくなり、粘着シートによる隠蔽ムラは抑制される。なお、Ｌ＊は、Ｌ＊ａ＊ｂ＊表色系において明度を示す。上記Ｌ＊は、被着体（例えば金属部材）の色味に応じて異なり得るが、いくつかの態様では、通常は５０以下であり、好ましくは４８以下、より好ましくは４５以下、さらに好ましくは４２以下である。また、上記Ｌ＊は、好ましくは３０以上、より好ましくは３５以上、さらに好ましくは４０以上である。例えば、被着体の粘着シート貼付け面を構成する材料がステンレス鋼やアルミニウムである場合、上記Ｌ＊の範囲とすることが好適である。他のいくつかの態様では、上記Ｌ＊は、好ましくは６５以下であり、６２以下であってもよく、６０以下でもよく、５８以下でもよく、５６以下（例えば５２以下）でもよい。また、上記他のいくつかの態様では、上記Ｌ＊は、４５超であってもよく、５０超でもよく、５４以上（例えば５５以上）でもよい。かかる態様によると、粘着剤層での拡散光を利用して、被着体を良好に隠蔽することができる。
【００２６】
特に限定されるものではないが、粘着剤層は、Ｌ＊ａ＊ｂ＊表色系で規定されるａ＊およびｂ＊が、いずれも所定の範囲内であることが好ましい。Ｌ＊ａ＊ｂ＊表色系で規定されるａ＊およびｂ＊が相対的に小さい値であることは、粘着剤層の色味のＬ＊依存度が高いことを意味する。このような色味を有する粘着剤層において、Ｌ＊を所定範囲とすることの効果は好ましく発揮される。また、Ｌ＊が所定値以上の粘着剤層において、色度ａ＊、ｂ＊が所定の範囲内にあることは、例えば赤みや黄色みが制限されていることを意味し、被着体やその周辺部材の色味と調和しやすい。そのような観点から、上記ａ＊は、−１５以上が適当であり、好ましくは−１０以上、より好ましくは−５以上、さらに好ましくは−１以上（例えば−０．３以上）であり、また、１５以下が適当であり、好ましくは１０以下、より好ましくは５以下、さらに好ましくは１以下（例えば０．３以下）である。同様の観点から、上記ｂ＊は、−１５以上が適当であり、好ましくは−１０以上、より好ましくは−５以上、さらに好ましくは−３以上（例えば−２以上）であり、また、１５以下が適当であり、好ましくは１０以下、より好ましくは５以下、さらに好ましくは３以下（例えば２以下）である。
【００２７】
粘着剤層のＬ＊ａ＊ｂ＊の各値は、後述の実施例に記載の方法で測定することができる。粘着剤層のＬ＊ａ＊ｂ＊の各値は、粘着剤含有成分（例えば、着色剤（例えば白色着色剤、好適には金属酸化物）の種類や使用量）によって調節することができる。
【００２８】
両面に粘着面を有する両面粘着シートの場合、各粘着剤層表面（各粘着面。第１粘着面および第２粘着面）のＬ＊ａ＊ｂ＊の各値は同じであってもよく、異なっていてもよい。両面粘着シートの各粘着剤層表面（各粘着面）のＬ＊が異なる態様においては、一方の粘着剤層表面（例えば第１粘着面）が上記Ｌ＊を有すればよく、他方の粘着剤層表面（例えば第２粘着面）のＬ＊は２０〜７０の範囲外であってもよい。
【００２９】
（光反射率）
特に限定されるものではないが、いくつかの態様において、粘着剤層の光反射率は８．０％以上であることが適当である。上記のように光透過率が制限された粘着剤層は、入光量が制限されているが、そのような粘着剤層においても、粘着剤に進入した光は粘着剤内で屈折し、散乱するため、より高精度の光学制御を実現することは難しい場合がある。粘着剤層の光透過率を制限することに加えて、粘着剤層表面における光反射率を８％以上にして当該粘着面で光を反射し、粘着剤に入光する光を減少させることで、遮光性や減光性と、高精度の光学制御とを両立することができる。粘着剤層の光反射率は、好ましくは９．０％以上、より好ましくは１０％以上、さらに好ましくは１２％以上であり、１４％以上（例えば１６％以上）でもよい。いくつかの態様では、上記光反射率は１８％以上であってもよく、２２％以上（例えば２５％以上）でもよい。上記光反射率の上限は、光透過率との関係で適当な範囲に設定されるので、特定の範囲に限定されず、例えば４０％未満であり、３０％以下であってもよく、２５％以下でもよく、２０％以下（例えば１５％以下）でもよい。
【００３０】
粘着剤層の光反射率は、後述の実施例に記載の方法で測定することができる。粘着剤層の光反射率は、粘着剤含有成分（例えば、着色剤（好適には金属酸化物）の種類や使用量）によって調節することができる。
【００３１】
両面に粘着面を有する両面粘着シートの場合、各粘着剤層表面（各粘着面。第１粘着面および第２粘着面）の光反射率は同じであってもよく、異なっていてもよい。
【００３２】
粘着剤層の光透過率と光反射率との相対的関係は特に限定されない。光透過性の低減と粘着剤層への入光量の減少とをよりよく両立する観点から、例えば、粘着剤層の光透過率Ｔに対する光反射率Ｒの比（Ｒ／Ｔ）は０．４以上であることが適当であり、好ましくは０．５以上、より好ましくは１．０以上であり、２．０以上であってもよい。また、上記比（Ｒ／Ｔ）の上限は、凡そ１０以下であり、例えば５以下であり得る。粘着剤層にある程度の光透過性が求められる態様においては、上記比（Ｒ／Ｔ）は３未満であってもよく、２未満でもよく、１未満でもよい。
【００３３】
＜粘着剤層＞
（ベースポリマー）
ここに開示される技術において、粘着剤層を構成する粘着剤の種類は特に限定されない。上記粘着剤は、粘着剤の分野において用いられ得るアクリル系ポリマー、ゴム系ポリマー（天然ゴム、合成ゴム、これらの混合物等）、ポリエステル系ポリマー、ウレタン系ポリマー、ポリエーテル系ポリマー、シリコーン系ポリマー、ポリアミド系ポリマー、フッ素系ポリマー等の各種ゴム状ポリマーの１種または２種以上を粘着性ポリマー（粘着剤を形づくる構造ポリマーという意味で、以下「ベースポリマー」ともいう。）として含むものであり得る。粘着性能やコスト等の観点から、アクリル系ポリマーまたはゴム系ポリマーをベースポリマーとして含む粘着剤を好ましく採用し得る。なかでもアクリル系ポリマーをベースポリマーとする粘着剤（アクリル系粘着剤）が好ましい。ここに開示される技術は、アクリル系粘着剤を用いる態様で好ましく実施される。
【００３４】
以下、アクリル系粘着剤により構成された粘着剤層、すなわちアクリル系粘着剤層を有する粘着シートについて主に説明するが、ここに開示される粘着シートの粘着剤層をアクリル系粘着剤により構成されたものに限定する意図ではない。
【００３５】
なお、粘着剤の「ベースポリマー」とは、該粘着剤に含まれるゴム状ポリマーの主成分をいい、このこと以外、何ら限定的に解釈されるものではない。上記ゴム状ポリマーとは、室温付近の温度域においてゴム弾性を示すポリマーをいう。また、この明細書において「主成分」とは、特記しない場合、５０重量％を超えて含まれる成分を指す。
また、「アクリル系ポリマー」とは、該ポリマーを構成するモノマー単位として、１分子中に少なくとも一つの（メタ）アクリロイル基を有するモノマーに由来するモノマー単位を含む重合物をいう。以下、１分子中に少なくとも一つの（メタ）アクリロイル基を有するモノマーを「アクリル系モノマー」ともいう。したがって、この明細書におけるアクリル系ポリマーは、アクリル系モノマーに由来するモノマー単位を含むポリマーとして定義される。アクリル系ポリマーの典型例として、該アクリル系ポリマーの合成に用いられる全モノマー成分のうちアクリル系モノマーの割合が５０重量％より多いアクリル系ポリマーが挙げられる。
また、「（メタ）アクリロイル」とは、アクリロイルおよびメタクリロイルを包括的に指す意味である。同様に、「（メタ）アクリレート」とはアクリレートおよびメタクリレートを、「（メタ）アクリル」とはアクリルおよびメタクリルを、それぞれ包括的に指す意味である。
【００３６】
（アクリル系ポリマー）
ここに開示される技術におけるアクリル系ポリマーとしては、例えば、アルキル（メタ）アクリレートを主モノマーとして含み、該主モノマーと共重合性を有する副モノマーをさらに含み得るモノマー原料の重合物が好ましい。ここで主モノマーとは、上記モノマー原料におけるモノマー組成の５０重量％超を占める成分をいう。
【００３７】
アルキル（メタ）アクリレートとしては、例えば下記式（１）で表される化合物を好適に用いることができる。
ＣＨ２＝Ｃ（Ｒ１）ＣＯＯＲ２          （１）
ここで、上記式（１）中のＲ１は水素原子またはメチル基である。また、Ｒ２は炭素原子数１〜２０の鎖状アルキル基である。以下、このような炭素原子数の範囲を「Ｃ１−２０」と表すことがある。粘着剤の貯蔵弾性率等の観点から、Ｒ２がＣ１−１４（例えばＣ１−１０、典型的にはＣ４−８）の鎖状アルキル基であるアルキル（メタ）アクリレートを主モノマーとすることが適当である。粘着特性の観点から、Ｒ１が水素原子であってＲ２がＣ４−８の鎖状アルキル基であるアルキルアクリレート（以下、単にＣ４−８アルキルアクリレートともいう。）を主モノマーとすることが好ましい。
【００３８】
Ｒ２がＣ１−２０の鎖状アルキル基であるアルキル（メタ）アクリレートの具体例としては、特に限定されないが、例えばメチル（メタ）アクリレート、エチル（メタ）アクリレート、プロピル（メタ）アクリレート、イソプロピル（メタ）アクリレート、ｎ−ブチル（メタ）アクリレート、イソブチル（メタ）アクリレート、ｓ−ブチル（メタ）アクリレート、ｔ−ブチル（メタ）アクリレート、ペンチル（メタ）アクリレート、イソペンチル（メタ）アクリレート、ヘキシル（メタ）アクリレート、ヘプチル（メタ）アクリレート、２−エチルヘキシル（メタ）アクリレート、オクチル（メタ）アクリレート、イソオクチル（メタ）アクリレート、ノニル（メタ）アクリレート、イソノニル（メタ）アクリレート、デシル（メタ）アクリレート、イソデシル（メタ）アクリレート、ウンデシル（メタ）アクリレート、ドデシル（メタ）アクリレート、トリデシル（メタ）アクリレート、テトラデシル（メタ）アクリレート、ペンタデシル（メタ）アクリレート、ヘキサデシル（メタ）アクリレート、ヘプタデシル（メタ）アクリレート、オクタデシル（メタ）アクリレート、ノナデシル（メタ）アクリレート、エイコシル（メタ）アクリレート等が挙げられる。これらアルキル（メタ）アクリレートは、１種を単独でまたは２種以上を組み合わせて用いることができる。アルキル（メタ）アクリレートの好適例として、ｎ−ブチルアクリレート（ＢＡ）および２−エチルヘキシルアクリレート（２ＥＨＡ）が挙げられる。
【００３９】
アクリル系ポリマーを構成するモノマー成分に占めるアルキル（メタ）アクリレートの割合は、典型的には５０重量％超であり、例えば７０重量％以上とすることができ、８５重量％以上としてもよく、９０重量％以上としてもよい。アルキル（メタ）アクリレートの割合の上限は特に限定されないが、９９．５重量％以下（例えば９９重量％以下）とすることが好ましく、あるいは、カルボキシ基含有モノマー等の副モノマーに基づく特性（例えば凝集力）を好ましく発揮させる観点から、９８重量％以下（例えば９７重量％未満）としてもよい。あるいは、アクリル系ポリマーは実質的にアルキル（メタ）アクリレートのみを重合したものであってもよい。
【００４０】
また、モノマー成分としてＣ４−８アルキルアクリレートを使用する場合、該モノマー成分中に含まれるアルキル（メタ）アクリレートのうちＣ４−８アルキルアクリレートの割合は、７０重量％以上であることが好ましく、９０重量％以上であることがより好ましい。
【００４１】
ここに開示される技術におけるアクリル系ポリマーには、副モノマーが共重合されていてもよい。アクリル系ポリマーに架橋基点となり得る官能基を導入し、あるいは接着力の向上に寄与し得る副モノマーとして、カルボキシ基含有モノマー、水酸基（ＯＨ基）含有モノマー、酸無水物基含有モノマー、アミド基含有モノマー、アミノ基含有モノマー、エポキシ基含有モノマー、シアノ基含有モノマー、ケト基含有モノマー、窒素原子含有環を有するモノマー、アルコキシシリル基含有モノマー、イミド基含有モノマー類等が挙げられる。上記副モノマーは、１種を単独でまたは２種以上を組み合わせて用いることができる。
ここに開示される技術におけるアクリル系ポリマーの一好適例として、上記副モノマーとしてカルボキシ基含有モノマーが共重合されたアクリル系ポリマーが挙げられる。カルボキシ基含有モノマーとしては、アクリル酸（ＡＡ）、メタクリル酸（ＭＡＡ）、カルボキシエチル（メタ）アクリレート、カルボキシペンチル（メタ）アクリレート、イタコン酸、マレイン酸、フマル酸、クロトン酸、イソクロトン酸等が例示される。なかでも、ＡＡ、ＭＡＡが好ましい。
他の好適例として、上記副モノマーとして水酸基含有モノマーが共重合されたアクリル系ポリマーが挙げられる。水酸基含有モノマーの例としては、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、４−ヒドロキシブチル（メタ）アクリレート等のヒドロキシアルキル（メタ）アクリレート；ポリプロピレングリコールモノ（メタ）アクリレート；Ｎ−ヒドロキシエチル（メタ）アクリルアミド等が挙げられる。なかでも好ましい水酸基含有モノマーとして、アルキル基が炭素原子数２〜４の直鎖状であるヒドロキシアルキル（メタ）アクリレートが挙げられる。
【００４２】
アクリル系ポリマーを構成するモノマー成分が上述の官能基含有モノマーを含む場合、該モノマー成分における官能基含有モノマーの含有量は特に限定されない。官能基含有モノマーの使用による効果を適切に発揮する観点から、モノマー成分における官能基含有モノマーの含有量は、例えば０．１重量％以上とすることができ、０．５重量％以上とすることが適当であり、１重量％以上としてもよい。また、主モノマーとの関係で粘着性能のバランスをとりやすくする観点から、モノマー成分における官能基含有モノマーの含有量は、４０重量％以下とすることが適当であり、２０重量％以下とすることが好ましく、１０重量％以下（例えば５重量％以下）としてもよい。
【００４３】
いくつかの好ましい態様に係るベースポリマーは、該ベースポリマー（例えばアクリル系ポリマー）を構成するモノマー成分がカルボキシ基含有モノマーを含むものであり得る。モノマー成分がカルボキシ基含有モノマーを含むことにより、良好な粘着特性（凝集力等）を示す粘着シートが得られやすくなる。また、粘着剤層と被着体との密着性向上にも有利となり得る。さらに、適当量のカルボキシ基含有モノマーを共重合させることで、例えばカーボンブラック等の黒色着色剤を粘着剤に配合した場合にも、当該着色剤を層内に良好に分散させやすく、粘着特性を好ましく維持することができる。
【００４４】
ベースポリマーにカルボキシ基含有モノマーが共重合されている態様において、ベースポリマーを構成するモノマー成分におけるカルボキシ基含有モノマーの含有量は、特に限定されず、例えば、該モノマー成分の０．２重量％以上（典型的には０．５重量％以上）とすることができ、１重量％以上とすることが適当であり、２重量％以上としてもよく、３重量％以上としてもよい。カルボキシ基含有モノマーの含有量を３重量％超とすることにより、より高い効果が発揮される。いくつかの態様において、カルボキシ基含有モノマーの含有量は、モノマー成分の３．２重量％以上とすることができ、３．５重量％以上としてもよく、４重量％以上としてもよく、４．５重量％以上としてもよい。カルボキシ基含有モノマーの含有量の上限は特に制限されず、例えば１５重量％以下とすることができ、１２重量％以下としてもよく、１０重量％以下としてもよい。ここに開示される技術は、カルボキシ基含有モノマーの含有量がモノマー成分の７重量％以下（典型的には７重量％未満、例えば６．８重量％以下、または６．０重量％以下）である態様でも好ましく実施され得る。
【００４５】
アクリル系ポリマーを構成するモノマー成分は、凝集力向上等の目的で、上述した副モノマー以外の他の共重合成分を含んでいてもよい。他の共重合成分の例としては、酢酸ビニル、プロピオン酸ビニル、ラウリン酸ビニル等のビニルエステル系モノマー；スチレン、置換スチレン（α−メチルスチレン等）、ビニルトルエン等の芳香族ビニル化合物；シクロヘキシル（メタ）アクリレート、シクロペンチル（メタ）アクリレート、イソボルニル（メタ）アクリレート等のシクロアルキル（メタ）アクリレート；アリール（メタ）アクリレート（例えばフェニル（メタ）アクリレート）、アリールオキシアルキル（メタ）アクリレート（例えばフェノキシエチル（メタ）アクリレート）、アリールアルキル（メタ）アクリレート（例えばベンジル（メタ）アクリレート）等の芳香族性環含有（メタ）アクリレート；エチレン、プロピレン、イソプレン、ブタジエン、イソブチレン等のオレフィン系モノマー；塩化ビニル、塩化ビニリデン等の塩素含有モノマー；２−（メタ）アクリロイルオキシエチルイソシアネート等のイソシアネート基含有モノマー；メトキシエチル（メタ）アクリレート、エトキシエチル（メタ）アクリレート等のアルコキシ基含有モノマー；メチルビニルエーテル、エチルビニルエーテル等のビニルエーテル系モノマー；１，６−ヘキサンジオールジ（メタ）アクリレート、トリメチロールプロパントリ（メタ）アクリレート等の、１分子中に２以上（例えば３以上）の重合性官能基（例えば（メタ）アクリロイル基）を有する多官能モノマー；等が挙げられる。
【００４６】
かかる他の共重合成分の量は、目的および用途に応じて適宜選択すればよく特に限定されないが、使用による効果を適切に発揮する観点から、０．０５重量％以上とすることが適当であり、０．５重量％以上としてもよい。また、粘着性能のバランスをとりやすくする観点から、モノマー成分における他の共重合成分の含有量は、２０重量％以下とすることが適当であり、１０重量％以下（例えば５重量％以下）としてもよい。ここに開示される技術は、モノマー成分が他の共重合成分を実質的に含まない態様でも好ましく実施され得る。ここで、モノマー成分が他の共重合成分を実質的に含まないとは、少なくとも意図的には他の共重合成分を用いないことをいい、他の共重合成分が例えば０．０１重量％以下程度、非意図的に含まれることは許容され得る。
【００４７】
アクリル系ポリマーの共重合組成は、該ポリマーのガラス転移温度（Ｔｇ）が凡そ−１５℃以下（例えば凡そ−７０℃以上−１５℃以下）となるように設計されていることが適当である。ここで、アクリル系ポリマーのＴｇとは、該ポリマーの合成に用いられるモノマー成分の組成に基づいて、Ｆｏｘの式により求められるＴｇをいう。Ｆｏｘの式とは、以下に示すように、共重合体のＴｇと、該共重合体を構成するモノマーのそれぞれを単独重合したホモポリマーのガラス転移温度Ｔｇｉとの関係式である。
１／Ｔｇ＝Σ（Ｗｉ／Ｔｇｉ）
なお、上記Ｆｏｘの式において、Ｔｇは共重合体のガラス転移温度（単位：Ｋ）、Ｗｉは該共重合体におけるモノマーｉの重量分率（重量基準の共重合割合）、Ｔｇｉはモノマーｉのホモポリマーのガラス転移温度（単位：Ｋ）を表す。
【００４８】
Ｔｇの算出に使用するホモポリマーのガラス転移温度としては、公知資料、具体的には「Polymer Handbook」（第３版、John Wiley & Sons, Inc., 1989）に記載の数値を用いるものとする。本文献に複数種類の値が記載されているモノマーについては、最も高い値を採用する。上記Polymer Handbookにも記載されていない場合には、特開２００７−５１２７１号公報に記載の測定方法により得られる値を用いるものとする。
【００４９】
特に限定するものではないが、耐衝撃性や、被着体に対する密着性の観点から、アクリル系ポリマーのＴｇは、凡そ−２５℃以下であることが有利であり、好ましくは凡そ−３５℃以下、より好ましくは凡そ−４０℃以下である。いくつかの態様において、凝集力の観点から、アクリル系ポリマーのＴｇは、例えば凡そ−７０℃以上であり、凡そ−６５℃以上でもよく、凡そ−６０℃以上でもよく、凡そ−５５℃以上でもよい。ここに開示される技術は、アクリル系ポリマーのＴｇが凡そ−６５℃以上−３５℃以下（例えば、凡そ−５５℃以上−４０℃以下）である態様で好ましく実施され得る。アクリル系ポリマーのＴｇは、モノマー組成（すなわち、該ポリマーの合成に使用するモノマーの種類や使用量比）を適宜変えることにより調整することができる。
【００５０】
アクリル系ポリマーを得る方法は特に限定されず、溶液重合法、エマルション重合法、バルク重合法、懸濁重合法、光重合法等の、アクリル系ポリマーの合成手法として知られている各種の重合方法を適宜採用することができる。例えば、溶液重合法を好ましく採用し得る。溶液重合を行う際の重合温度は、使用するモノマーおよび溶媒の種類、重合開始剤の種類等に応じて適宜選択することができ、例えば２０℃〜１７０℃程度（典型的には４０℃〜１４０℃程度）とすることができる。
【００５１】
溶液重合に用いる溶媒（重合溶媒）は、従来公知の有機溶媒（トルエン、酢酸エチル等）から適宜選択することができる。重合に用いる開始剤は、重合方法の種類に応じて、従来公知の重合開始剤（例えば２，２’−アゾビスイソブチロニトリル（ＡＩＢＮ）等のアゾ系重合開始剤や、過酸化物系開始剤等）から適宜選択することができる。重合開始剤の使用量は、通常の使用量であればよく、例えば、モノマー成分１００重量部に対して凡そ０．００５〜１重量部程度（典型的には凡そ０．０１〜１重量部程度）の範囲から選択することができる。
【００５２】
ここに開示される技術におけるベースポリマー（好適にはアクリル系ポリマー）の重量平均分子量（Ｍｗ）は、特に限定されず、例えば凡そ１０×１０４〜５００×１０４の範囲であり得る。粘着性能の観点から、ベースポリマーのＭｗは、凡そ３０×１０４〜２００×１０４（より好ましくは凡そ４５×１０４〜１５０×１０４、典型的には凡そ６５×１０４〜１３０×１０４）の範囲にあることが好ましい。Ｍｗの高いベースポリマーを使用することで、ポリマー自体の凝集力を利用して、よりよい耐衝撃性が得られやすい傾向がある。ここでＭｗとは、ＧＰＣ（ゲルパーミエーションクロマトグラフィ）により得られた標準ポリスチレン換算の値をいう。ＧＰＣ装置としては、例えば機種名「ＨＬＣ−８３２０ＧＰＣ」（カラム：ＴＳＫｇｅｌＧＭＨ−Ｈ（Ｓ）、東ソー社製）を用いることができる。
【００５３】
（着色剤）
ここに開示される粘着剤層は、典型的には着色剤を含む。着色剤を使用することによって、光透過率２０％以下、かつＬ＊ａ＊ｂ＊表色系で規定されるＬ＊２０以上７０以下を満足する粘着剤層を好ましく実現することができる。着色剤は、例えば、黒色、灰色、白色、赤色、青色、黄色、緑色、黄緑色、橙色、紫色、金色、銀色、パール色等の着色剤であり得る。上記着色剤は、典型的には粘着剤層の構成材料中に分散した状態（溶解した状態であってもよい。）で該粘着剤層に含まれ得る。着色剤としては、従来公知の顔料や染料を用いることができる。顔料としては、無機顔料や有機顔料が挙げられる。粘着剤層は、少なくとも２種類の着色剤（第１着色剤および第２着色剤）を含むことが好ましい。
【００５４】
（第１着色剤）
好ましい態様に係る粘着剤層に含まれる着色剤（第１着色剤ともいう。）としては、特に限定されず、例えば、粘着剤層内を進行する光を吸収し減衰させ得る成分が用いられる。第１着色剤は、粘着剤層の光透過率を減少する成分（したがって「光透過率低減成分」ともいう。）であり得る。そのような第１着色剤としては、少量の着色剤により遮光性を効率よく調節し得ることから、黒色着色剤を好ましく使用し得る。黒色着色剤の具体例としては、カーボンブラック、グラファイト、アニリンブラック、ペリレンブラック、シアニンブラック、チタンブラック、無機顔料ヘマタイト、活性炭、二硫化モリブデン、クロム錯体、アントラキノン系着色剤等が挙げられる。黒色着色剤は、１種を単独でまたは２種以上を適宜組み合わせて用いることができる。
【００５５】
いくつかの好ましい態様では、粘着剤層は着色剤（第１着色剤）としてカーボンブラック粒子を含む。用いられるカーボンブラック粒子としては、一般にカーボンブラック（ファーネスブラック、チャンネルブラック、アセチレンブラック、サーマルブラック、ランプブラック、松煙等）と称されるものを特に制限なく用いることができる。また、カーボンブラック粒子として、カルボキシル基やアミノ基、スルホン酸基、ケイ素含有基（例えばアルコキシシリル基、アルキルシリル基）等の官能基を有する表面改質カーボンブラック粒子を用いることも可能である。このような表面改質カーボンブラック粒子は、自己分散型カーボンブラックとも称され、分散剤の添加が不要になったり、その添加量を低減することができる。上記カーボンブラック粒子は、１種を単独でまたは２種以上を組み合わせて用いることができる。
【００５６】
少量の着色剤によって粘着剤層の遮光性を効率よく調節し得ることから、粒子状の着色剤（顔料）を好ましく使用し得る。いくつかの好ましい態様において、平均粒径約１０ｎｍ以上（例えば凡そ３０ｎｍ以上）の着色剤（例えば、カーボンブラック等の粒子状黒色着色剤）を用いることができる。上記平均粒径は、例えば凡そ５０ｎｍ以上であり、凡そ１００ｎｍ以上であってもよく、凡そ１５０ｎｍ以上であってもよい。上記着色剤の平均粒径の上限は特に限定されず、例えば凡そ３０００ｎｍ以下であり、凡そ１０００ｎｍ以下であってもよい。遮光性向上の観点から、上記着色剤の平均粒径は、凡そ５００ｎｍ以下が適当であり、好ましくは凡そ３００ｎｍ以下、より好ましくは凡そ２５０ｎｍ以下、さらに好ましくは２００ｎｍ以下（例えば凡そ１２０ｎｍ以下、さらには凡そ１００ｎｍ以下）であり得る。
【００５７】
なお、本明細書中における着色剤の平均粒径は、体積平均粒子径を指し、具体的には、レーザ散乱・回折法に基づく粒度分布測定装置に基づいて測定した粒度分布における積算値５０％での粒径（５０％体積平均粒子径；以下、Ｄ５０と略記する場合もある。）を指す。測定装置としては、例えば、マイクロトラック・ベル社製の製品名「マイクロトラックＭＴ３０００ＩＩ」またはその相当品を用いることができる。
【００５８】
ここに開示される技術において、粘着剤組成物への着色剤（好適にはカーボンブラック粒子等の黒色着色剤）の添加形態は特に限定されない。カーボンブラック粒子等の着色剤は、当該粒子が分散媒に分散した状態の分散液の形態で粘着剤組成物に添加され得る。分散液を構成する分散媒は特に限定されず、水（イオン交換水、逆浸透水、蒸留水等）や、各種有機溶媒（エタノール等のアルコール類；アセトン等のケトン類；ブチルセロソルブ、プロピレングリコールモノメチルエーテルアセテート等のエーテル類；酢酸エチル等のエステル類；トルエン等の芳香族炭化水素類；それらの混合溶媒）、水と上記有機溶媒との水性混合溶媒が挙げられる。上記分散液は、上述の分散剤を含むものであってもよい。上記分散液を粘着剤組成物に混合することによって、上記粘着剤組成物は着色剤（好適にはカーボンブラック粒子等の黒色着色剤）を含有し、さらに分散剤も含有し得る。
【００５９】
第１着色剤（好適にはカーボンブラック粒子等の黒色着色剤）の含有量は、被着体隠蔽性や、要求される粘着特性等を考慮して適切に設定され、特定の範囲に限定されない。また、第１着色剤の含有量は、粘着剤種、第１着色剤の形状や粒径、粘着剤との相溶性等によっても異なり得る。粘着剤層における第１着色剤の含有量は、凡そ０．０１重量％以上であることが適当であり、０．０５重量％以上であってもよく、０．０８重量％以上でもよく、被着体隠蔽性の観点から、好ましくは凡そ０．１重量％以上（具体的には０．１０重量％以上）、より好ましくは凡そ０．２重量％以上であり、凡そ０．３重量％以上であってもよい。また、上記第１着色剤（好適にはカーボンブラック粒子等の黒色着色剤）の含有量は、凡そ１０重量％以下とすることができ、凡そ３重量％以下が適当であり、所定値以下の光透過率と所定範囲のＬ＊とを両立する観点から、好ましくは凡そ２重量％以下（典型的には２重量％未満）、より好ましくは凡そ１重量％以下であり、さらに好ましくは凡そ０．６重量％以下であり、凡そ０．５重量％以下（例えば０．４重量％以下）であってもよい。いくつかの態様では、上記第１着色剤（好適にはカーボンブラック粒子等の黒色着色剤）の含有量は、０．２５重量％以下であってもよく、０．１５重量％以下でもよい。第１着色剤の含有量を制限する態様において、被着体と同系の色味とすることによる隠蔽ムラ抑制効果は発揮されやすい。また、第１着色剤の含有量を制限することで、接着力等の粘着特性を維持しやすい傾向がある。
【００６０】
（第２着色剤）
粘着剤層が少なくとも２種類の着色剤を含む態様において、上述の第１着色剤に加えて用いられる第２着色剤としては、特に限定されず、例えば、粘着剤層のＬ＊を調節する成分（したがって「明度調整成分」ともいう。）が用いられる。そのような第２着色剤は、例えば白色着色剤や灰色着色剤から選択され得る。第２着色剤は、無機材料（例えば金属、金属化合物）、有機材料、有機−無機複合体のなかから選択される１種または２種以上であり得る。第２着色剤の具体例としては、酸化チタン（ルチル型二酸化チタン、アナターゼ型二酸化チタン等の二酸化チタン）、酸化亜鉛、酸化セリウム、酸化アルミニウム、酸化ケイ素、酸化ジルコニウム、酸化マグネシウム、酸化カルシウム、酸化スズ、酸化バリウム、酸化セシウム、酸化イットリウム等の金属酸化物；炭酸マグネシウム、炭酸カルシウム（軽質炭酸カルシウム、重質炭酸カルシウム等）、炭酸バリウム、炭酸亜鉛等の炭酸化合物；水酸化アルミニウム、水酸化カルシウム、水酸化マグネシウム、水酸化亜鉛等の水酸化物；珪酸アルミニウム、珪酸マグネシウム、珪酸カルシウム等の珪酸化合物；硫酸バリウム、硫酸カルシウム、ステアリン酸バリウム、亜鉛華、硫化亜鉛、タルク、クレー、カオリン、燐酸チタン、マイカ、石膏、ホワイトカーボン、珪藻土、ベントナイト、リトポン、ゼオライト、セリサイト、加水ハロイサイト等；等の無機材料や、アクリル系樹脂、ポリスチレン系樹脂、ポリウレタン系樹脂、アミド系樹脂、ポリカーボネート系樹脂、シリコーン系樹脂、尿素−ホルマリン系樹脂、メラミン系樹脂等の有機材料等が挙げられる。なお、第２着色剤は、カーボンブラック粒子を含まず、カーボンブラック粒子とは異なる着色剤として定義され得る。典型的には、第２着色剤には、光吸収性の黒色着色剤は含まれない。
【００６１】
いくつかの好ましい態様では、粘着剤層は、第２着色剤として金属酸化物を含む。第１着色剤（好適には黒色着色剤）と金属酸化物とを併用することによって、所定値以下の光透過率と所定範囲のＬ＊とを好ましく両立することができる。金属酸化物としては、上述した材料のなかから、所望のＬ＊を実現し得るものが選択され得る。好適例としては、酸化チタン、酸化亜鉛、酸化セリウム、酸化アルミニウム、酸化ケイ素、酸化ジルコニウム、酸化マグネシウム、酸化カルシウムが挙げられ、なかでも、酸化チタン、酸化ケイ素、酸化ジルコニウムが好ましく、酸化チタンが特に好ましい。金属酸化物は、１種を単独でまたは２種以上を組み合わせて用いることができる。
【００６２】
第２着色剤が粒子形状を有する態様において、当該第２着色剤（例えば白色着色剤、好適には金属酸化物粒子）の平均粒径は、特に限定されない。粘着剤層の厚さや粘着剤種等に応じて、所望のＬ＊を実現し得る適当なサイズの粒子が用いられ得る。第２着色剤の平均粒径は、例えば凡そ１ｎｍ以上とすることができ、凡そ５ｎｍ以上が適当である。第２着色剤含有の効果（例えばＬ＊の調節）や、相溶性、取扱い性等の観点から、第２着色剤の平均粒径は、好ましくは凡そ１０ｎｍ以上、凡そ２０ｎｍ以上であってもよく、凡そ３０ｎｍ以上でもよい。上記平均粒径の上限は、粘着特性維持等の観点から、例えば凡そ３００ｎｍ以下が適当であり、第２着色剤含有の効果（例えばＬ＊の調節）等の観点から、好ましくは１００ｎｍ未満（例えば９０ｎｍ以下）、より好ましくは凡そ７０ｎｍ以下であり、さらに好ましくは凡そ５０ｎｍ以下であってもよく、凡そ３５ｎｍ以下（例えば凡そ２５ｎｍ以下）であってもよい。
【００６３】
粘着剤層中の第２着色剤（例えば白色着色剤、好適には金属酸化物）の含有量は、当該第２着色剤含有の効果（例えばＬ＊の調節）と、要求される粘着特性等を考慮して適切に設定され、特定の範囲に限定されない。また、第２着色剤の含有量は、粘着剤種、第２着色剤の形状や粒径、粘着剤との相溶性等によっても異なり得る。粘着剤層における第２着色剤の含有量は、第２着色剤含有の効果（例えばＬ＊の調節）を効果的に得る観点から、凡そ１重量％以上が適当であり、好ましくは凡そ２重量％以上、より好ましくは凡そ３重量％以上であり、凡そ４重量％以上であってもよく、凡そ５重量％以上でもよい。粘着剤層における第２着色剤の含有量は、粘着剤成分との相溶性や、粘着力や耐衝撃性等の粘着特性維持等の観点から、凡そ２０重量％以下（例えば２０重量％未満）とすることができ、凡そ１５重量％以下であってもよく、凡そ１０重量％以下が適当であり、好ましくは凡そ８重量％以下、より好ましくは凡そ６重量％以下であり、凡そ５重量％以下であってもよい。
【００６４】
粘着剤層が少なくとも２種類の着色剤を含む態様において、第１着色剤の量Ｃ１と第２着色剤の量Ｃ２との使用割合は、特に限定されない。目的とする光透過率と所定範囲のＬ＊とを両立する観点から、いくつかの好ましい態様において、第１着色剤(好適には黒色着色剤)の量Ｃ１と第２着色剤（例えば白色着色剤、好適には金属酸化物物）の量Ｃ２との重量比（Ｃ１／Ｃ２）は０．００１以上（例えば０．００５以上）であり、０．０１以上が適当であり、０．０２以上が好ましく、０．０５以上であってもよく、０．０８以上でもよく、０．１０以上（例えば０．１２以上）でもよい。上記重量比（Ｃ１／Ｃ２）が大きいほど、第１着色剤の添加効果が好ましく発揮される。第１着色剤が黒色着色剤である態様においては、被着体隠蔽性が向上する傾向がある。また、いくつかの態様において、上記重量比（Ｃ１／Ｃ２）は０．５０以下であり、０．４０以下（例えば０．３５以下）であってもよく、好ましくは０．３０以下であり、０．２０以下であってもよく、０．１５以下でもよく、０．１２以下でもよく、０．０９以下でもよい。他のいくつかの態様において、上記重量比（Ｃ１／Ｃ２）は０．０５以下（例えば０．０３以下）であってもよい。上記重量比（Ｃ１／Ｃ２）が小さいほど、第２着色剤の添加効果（例えばＬ＊の調節）が好ましく発揮される。
【００６５】
粘着剤層が、第１着色剤としての黒色着色剤と、第２着色剤としての金属酸化物を含む態様において、黒色着色剤および金属酸化物以外の着色剤の含有量は、特に限定されず、例えば３０重量％未満とすることができ、１０重量％未満が好ましく、例えば５．０重量％未満であってもよく、３．０重量％未満（例えば２．０重量％未満、さらには１重量％未満）とすることができる。ここに開示される技術は、黒色着色剤および金属酸化物以外の着色剤を実質的に含まない粘着剤層を備える態様で実施することができる。なお、本明細書において「実質的に含まない」とは、意図的に添加しないことを意味し、例えば粘着剤層中における含有量が０．３重量％以下（例えば０．１重量％以下、典型的には０．０１重量％以下）であり得る。
【００６６】
なお、着色剤としては、粘着剤成分との相溶性の観点から、上述の着色剤として例示した材料（粒子状着色剤）を表面処理剤によって表面処理したものを用いることができる。表面処理としては、コア粒子の種類や分散媒の種類等に応じて適切な処理が選択され得るので、特定の処理に限定されない。
【００６７】
ここに開示される粘着剤組成物は、上記着色剤の分散性向上に寄与する成分を含んでいてもよい。かかる分散性向上成分は、例えば、ポリマー、オリゴマー、液状樹脂、界面活性剤（アニオン性、カチオン性、ノニオン性、両性の界面活性剤）等であり得る。分散性向上成分は、１種を単独でまたは２種以上を組み合わせて用いることができる。上記分散性向上成分は、粘着剤組成物中に溶解していることが好ましい。上記オリゴマーは、例えば、上記で例示したようなアクリル系モノマーの１種または２種以上を含むモノマー成分の低分子量重合物（例えば、Ｍｗが凡そ１０×１０４未満、好ましくは５×１０４未満のアクリル系オリゴマー）であり得る。上記液状樹脂は、例えば、軟化点が凡そ５０℃以下、より好ましくは凡そ４０℃以下の粘着付与樹脂（典型的にはロジン系、テルペン系、炭化水素系等の粘着付与樹脂、例えば水添ロジンメチルエステル等）であり得る。このような分散性向上成分により、着色剤（例えばカーボンブラック等の粒子状黒色着色剤）の分散ムラを抑制し、ひいては粘着剤層の色ムラを抑制することができる。したがって、より外観品質のよい粘着剤層を形成することができる。
【００６８】
分散性向上成分の添加形態は、特に限定されず、粘着剤組成物に配合する前の着色剤（例えばカーボンブラック粒子等の黒色着色剤）含有液中に含ませてもよいし、粘着剤組成物中に着色剤と同じタイミングで、あるいは着色剤の添加の前後で供給してもよい。
【００６９】
分散性向上成分の含有量は特に限定されず、粘着特性への影響（例えば凝集性の低下）を抑える観点から、粘着剤層全体の凡そ２０重量％以下（好ましくは凡そ１０重量％以下、より好ましくは７重量％以下、例えば凡そ５重量％以下）とすることが適当である。いくつかの態様において、分散性向上成分の含有量は、着色剤の重量の凡そ１０倍以下（好ましくは凡そ５倍以下、例えば凡そ３倍以下）とすることができる。一方、分散性向上成分の効果を好適に発揮する観点から、その含有量は、粘着剤層全体の凡そ０．２重量％以上（典型的には凡そ０．５重量％以上、好ましくは凡そ１重量％以上）とすることが適当である。いくつかの態様において、分散性向上成分の含有量は、着色剤の重量の凡そ０．２倍以上（好ましくは凡そ０．５倍以上、例えば１倍以上）とすることができる。
【００７０】
粘着剤層中の着色剤の含有量（総量、合計含有量）は、目的とする光透過率とＬ＊とを両立し、かつ要求される粘着特性等を考慮して適切に設定され、特定の範囲に限定されない。粘着剤層における着色剤の総量は、凡そ１重量％以上が適当であり、好ましくは凡そ２重量％以上、より好ましくは凡そ３重量％以上であり、凡そ３．２重量％以上であってもよく、凡そ３．５重量％以上でもよく、４重量％以上でもよい。粘着剤層における着色剤の総量は、粘着剤成分との相溶性や、粘着力や耐衝撃性等の粘着特性維持等の観点から、凡そ３０重量％以下とすることができ、通常は凡そ２０重量％以下（例えば２０重量％未満）であり、凡そ１５重量％以下であってもよく、凡そ１０重量％以下が適当であり、好ましくは凡そ８重量％以下、より好ましくは凡そ６重量％以下であり、凡そ５重量％以下であってもよい。
【００７１】
（粘着付与樹脂）
ここに開示される技術における粘着剤層には、粘着付与樹脂を含有させることができる。これにより、粘着シートの剥離強度を高めることができる。粘着付与樹脂としては、フェノール系粘着付与樹脂、テルペン系粘着付与樹脂、変性テルペン系粘着付与樹脂、ロジン系粘着付与樹脂、炭化水素系粘着付与樹脂、エポキシ系粘着付与樹脂、ポリアミド系粘着付与樹脂、エラストマー系粘着付与樹脂、ケトン系粘着付与樹脂等の、公知の各種粘着付与樹脂から選択される１種または２種以上を用いることができる。なかでも、フェノール系粘着付与樹脂、テルペン系粘着付与樹脂、変性テルペン系粘着付与樹脂が好ましく、フェノール系粘着付与樹脂（好適にはテルペンフェノール樹脂）がより好ましい。
【００７２】
フェノール系粘着付与樹脂の例には、テルペンフェノール樹脂、水素添加テルペンフェノール樹脂、アルキルフェノール樹脂およびロジンフェノール樹脂が含まれる。
テルペンフェノール樹脂とは、テルペン残基およびフェノール残基を含むポリマーを指し、テルペン類とフェノール化合物との共重合体（テルペン−フェノール共重合体樹脂）と、テルペン類の単独重合体または共重合体をフェノール変性したもの（フェノール変性テルペン樹脂）との双方を包含する概念である。このようなテルペンフェノール樹脂を構成するテルペン類の好適例としては、α−ピネン、β−ピネン、リモネン（ｄ体、ｌ体およびｄ／ｌ体（ジペンテン）を包含する。）等のモノテルペン類が挙げられる。水素添加テルペンフェノール樹脂とは、このようなテルペンフェノール樹脂を水素化した構造を有する水素添加テルペンフェノール樹脂をいう。水添テルペンフェノール樹脂と称されることもある。
アルキルフェノール樹脂は、アルキルフェノールとホルムアルデヒドから得られる樹脂（油性フェノール樹脂）である。アルキルフェノール樹脂の例としては、ノボラックタイプおよびレゾールタイプのものが挙げられる。
ロジンフェノール樹脂は、典型的には、ロジン類または上記の各種ロジン誘導体（ロジンエステル類、不飽和脂肪酸変性ロジン類および不飽和脂肪酸変性ロジンエステル類を包含する。）のフェノール変性物である。ロジンフェノール樹脂の例には、ロジン類または上記の各種ロジン誘導体にフェノールを酸触媒で付加させ熱重合する方法等により得られるロジンフェノール樹脂が含まれる。
【００７３】
テルペン系粘着付与樹脂の例には、α−ピネン、β−ピネン、ｄ−リモネン、ｌ−リモネン、ジペンテン等のテルペン類（典型的にはモノテルペン類）の重合体が含まれる。１種のテルペン類の単独重合体であってもよく、２種以上のテルペン類の共重合体であってもよい。１種のテルペン類の単独重合体としては、α−ピネン重合体、β−ピネン重合体、ジペンテン重合体等が挙げられる。変性テルペン樹脂の例としては、上記テルペン樹脂を変性したものが挙げられる。具体的には、スチレン変性テルペン樹脂、水素添加テルペン樹脂等が例示される。
【００７４】
粘着付与樹脂の軟化点は特に限定されない。凝集力向上の観点から、いくつかの態様において、軟化点（軟化温度）が凡そ８０℃以上（好ましくは凡そ１００℃以上、例えば１０５℃超）である粘着付与樹脂を好ましく採用し得る。ここに開示される技術は、粘着剤層に含まれる粘着付与樹脂の総量を１００重量％として、そのうち５０重量％超（より好ましくは７０重量％超、例えば９０重量％超）が上記軟化点を有する粘着付与樹脂である態様で好ましく実施され得る。例えば、このような軟化点を有するフェノール系粘着付与樹脂（テルペンフェノール樹脂等）を好ましく用いることができる。粘着付与樹脂は、例えば、軟化点が凡そ１３５℃以上（さらには凡そ１４０℃以上）のテルペンフェノール樹脂を含んでいてもよい。粘着付与樹脂の軟化点の上限は特に制限されない。被着体に対する密着性向上の観点から、いくつかの態様において、軟化点が凡そ２００℃以下（より好ましくは凡そ１５０℃以下、例えば１３０℃未満）の粘着付与樹脂を好ましく使用し得る。なお、粘着付与樹脂の軟化点は、ＪＩＳ  Ｋ２２０７に規定する軟化点試験方法（環球法）に基づいて測定することができる。
【００７５】
いくつかの好ましい態様として、上記粘着付与樹脂が１種または２種以上のフェノール系粘着付与樹脂（典型的にはテルペンフェノール樹脂）を含む態様が挙げられる。ここに開示される技術は、例えば、粘着付与樹脂の総量を１００重量％として、そのうち凡そ２５重量％以上（より好ましくは凡そ３０重量％以上）がテルペンフェノール樹脂である態様で好ましく実施され得る。粘着付与樹脂の総量の凡そ５０重量％以上がテルペンフェノール樹脂であってもよく、凡そ８０重量％以上（例えば凡そ９０重量％以上）がテルペンフェノール樹脂であってもよい。粘着付与樹脂の実質的に全部（例えば凡そ９５〜１００重量％、さらには凡そ９９〜１００重量％）がテルペンフェノール樹脂であってもよい。
【００７６】
特に限定するものではないが、いくつかの態様において、上記粘着付与樹脂は、水酸基価が２０ｍｇＫＯＨ／ｇより高い粘着付与樹脂を含み得る。なかでも水酸基価が３０ｍｇＫＯＨ／ｇ以上の粘着付与樹脂が好ましい。以下、水酸基価が３０ｍｇＫＯＨ／ｇ以上の粘着付与樹脂を「高水酸基価樹脂」ということがある。このような高水酸基価樹脂を含む粘着付与樹脂によると、被着体に対する密着性に優れ、かつ凝集力の高い粘着剤層が実現され得る。いくつかの態様において、上記粘着付与樹脂は、水酸基価が５０ｍｇＫＯＨ／ｇ以上（より好ましくは７０ｍｇＫＯＨ／ｇ以上）の高水酸基価樹脂を含んでいてもよい。
なお、上記水酸基価の値としては、ＪＩＳ  Ｋ００７０：１９９２に規定する電位差滴定法により測定される値を採用することができる。
【００７７】
高水酸基価樹脂としては、上述した各種の粘着付与樹脂のうち所定値以上の水酸基価を有するものを用いることができる。高水酸基価樹脂は、１種を単独でまたは２種以上を組み合わせて用いることができる。例えば、高水酸基価樹脂として、水酸基価が３０ｍｇＫＯＨ／ｇ以上のフェノール系粘着付与樹脂を好ましく採用し得る。いくつかの好ましい態様では、粘着付与樹脂として、少なくとも水酸基価３０ｍｇＫＯＨ／ｇ以上のテルペンフェノール樹脂を使用する。テルペンフェノール樹脂は、フェノールの共重合割合によって水酸基価を任意にコントロールすることができるので好都合である。
【００７８】
高水酸基価樹脂の水酸基価の上限は特に限定されない。ベースポリマーとの相溶性等の観点から、高水酸基価樹脂の水酸基価は、凡そ２００ｍｇＫＯＨ／ｇ以下が適当であり、好ましくは凡そ１８０ｍｇＫＯＨ／ｇ以下、より好ましくは凡そ１６０ｍｇＫＯＨ／ｇ以下、さらに好ましくは凡そ１４０ｍｇＫＯＨ／ｇ以下である。ここに開示される技術は、粘着付与樹脂が水酸基価３０〜１６０ｍｇＫＯＨ／ｇの高水酸基価樹脂（例えばフェノール系粘着付与樹脂、好ましくはテルペンフェノール樹脂）を含む態様で好ましく実施され得る。いくつかの態様において、水酸基価３０〜８０ｍｇＫＯＨ／ｇ（例えば３０〜６５ｍｇＫＯＨ／ｇ）の高水酸基価樹脂を好ましく採用し得る。他のいくつかの態様において、水酸基価７０〜１４０ｍｇＫＯＨ／ｇの高水酸基価樹脂を好ましく採用し得る。
【００７９】
特に限定するものではないが、高水酸基価樹脂を使用する場合、粘着剤層に含まれる粘着付与樹脂全体に占める高水酸基価樹脂（例えばテルペンフェノール樹脂）の割合は、例えば凡そ２５重量％以上とすることができ、凡そ３０重量％以上が好ましく、凡そ５０重量％以上（例えば凡そ８０重量％以上、典型的には凡そ９０重量％以上）がより好ましい。粘着付与樹脂の実質的に全部（例えば凡そ９５〜１００重量％、さらには凡そ９９〜１００重量％）が高水酸基価樹脂であってもよい。
【００８０】
粘着剤層が粘着付与樹脂を含む場合において、該粘着付与樹脂の使用量は特に限定されず、例えばベースポリマー１００重量部に対して１〜１００重量部程度の範囲で適宜設定し得る。剥離強度を向上させる効果を好適に発揮する観点から、ベースポリマー（例えばアクリル系ポリマー）１００重量部に対する粘着付与樹脂の使用量は、５重量部以上とすることが適当であり、１０重量部以上とすることが好ましく、１５重量部以上としてもよい。また、耐衝撃性、凝集力の観点から、ベースポリマー（例えばアクリル系ポリマー）１００重量部に対する粘着付与樹脂の使用量は、５０重量部以下とすることが適当であり、４０重量部以下としてもよく、３０重量部以下としてもよい。
【００８１】
（架橋剤）
ここに開示される技術において、粘着剤層の形成に用いられる粘着剤組成物は、必要に応じて架橋剤を含んでもよい。架橋剤の種類は特に制限されず、従来公知の架橋剤から適宜選択して用いることができる。そのような架橋剤としては、例えば、イソシアネート系架橋剤、エポキシ系架橋剤、オキサゾリン系架橋剤、アジリジン系架橋剤、メラミン系架橋剤、過酸化物系架橋剤、尿素系架橋剤、金属アルコキシド系架橋剤、金属キレート系架橋剤、金属塩系架橋剤、カルボジイミド系架橋剤、ヒドラジン系架橋剤、アミン系架橋剤、シランカップリング剤等が挙げられる。なかでも、イソシアネート系架橋剤、エポキシ系架橋剤、オキサゾリン系架橋剤、アジリジン系架橋剤、メラミン系架橋剤が好ましく、イソシアネート系架橋剤、エポキシ系架橋剤がより好ましく、イソシアネート系架橋剤が特に好ましい。イソシアネート系架橋剤の使用により、粘着剤層の凝集力を得つつ、他の架橋系よりも優れた耐衝撃性が得られる傾向がある。また、イソシアネート系架橋剤の使用は、例えば、ＰＥＴ等のポリエステル樹脂製の被着体に対する接着力改善の点で有利である。架橋剤は、１種を単独でまたは２種以上を組み合わせて用いることができる。
【００８２】
イソシアネート系架橋剤としては、多官能イソシアネート（１分子当たり平均２個以上のイソシアネート基を有する化合物をいい、イソシアヌレート構造を有するものを包含する。）が好ましく使用され得る。イソシアネート系架橋剤は、１種を単独でまたは２種以上を組み合わせて用いることができる。
【００８３】
多官能イソシアネートの例として、脂肪族ポリイソシアネート類、脂環族ポリイソシアネート類、芳香族ポリイソシアネート類等が挙げられる。
脂肪族ポリイソシアネート類の具体例としては、１，２−エチレンジイソシアネート；１，２−テトラメチレンジイソシアネート、１，３−テトラメチレンジイソシアネート、１，４−テトラメチレンジイソシアネート等のテトラメチレンジイソシアネート；１，２−ヘキサメチレンジイソシアネート、１，３−ヘキサメチレンジイソシアネート、１，４−ヘキサメチレンジイソシアネート、１，５−ヘキサメチレンジイソシアネート、１，６−ヘキサメチレンジイソシアネート、２，５−ヘキサメチレンジイソシアネート等のヘキサメチレンジイソシアネート；２−メチル−１，５−ペンタンジイソシアネート、３−メチル−１，５−ペンタンジイソシアネート、リジンジイソシアネート等が挙げられる。
【００８４】
脂環族ポリイソシアネート類の具体例としては、イソホロンジイソシアネート；１，２−シクロヘキシルジイソシアネート、１，３−シクロヘキシルジイソシアネート、１，４−シクロヘキシルジイソシアネート等のシクロヘキシルジイソシアネート；１，２−シクロペンチルジイソシアネート、１，３−シクロペンチルジイソシアネート等のシクロペンチルジイソシアネート；水素添加キシリレンジイソシアネート、水素添加トリレンジイソシアネート、水素添加ジフェニルメタンジイソシアネート、水素添加テトラメチルキシレンジイソシアネート、４，４’−ジシクロヘキシルメタンジイソシアネート等が挙げられる。
【００８５】
芳香族ポリイソシアネート類の具体例としては、２，４−トリレンジイソシアネート、２，６−トリレンジイソシアネート、４，４’−ジフェニルメタンジイソシアネート、２，４’−ジフェニルメタンジイソシアネート、２，２’−ジフェニルメタンジイソシアネート、４，４’−ジフェニルエーテルジイソシアネート、２−ニトロジフェニル−４，４’−ジイソシアネート、２，２’−ジフェニルプロパン−４，４’−ジイソシアネート、３，３’−ジメチルジフェニルメタン−４，４’−ジイソシアネート、４，４’−ジフェニルプロパンジイソシアネート、ｍ−フェニレンジイソシアネート、ｐ−フェニレンジイソシアネート、ナフチレン−１，４−ジイソシアネート、ナフチレン−１，５−ジイソシアネート、３，３’−ジメトキシジフェニル−４，４’−ジイソシアネート、キシリレン−１，４−ジイソシアネート、キシリレン−１，３−ジイソシアネート等が挙げられる。
【００８６】
好ましい多官能イソシアネートとして、１分子当たり平均して３個以上のイソシアネート基を有する多官能イソシアネートが例示される。かかる３官能以上のイソシアネートは、２官能または３官能以上のイソシアネートの多量体（典型的には２量体または３量体）、誘導体（例えば、多価アルコールと２分子以上の多官能イソシアネートとの付加反応生成物）、重合物等であり得る。例えば、ジフェニルメタンジイソシアネートの２量体や３量体、ヘキサメチレンジイソシアネートのイソシアヌレート体（イソシアヌレート構造の３量体付加物）、トリメチロールプロパンとトリレンジイソシアネートとの反応生成物、トリメチロールプロパンとヘキサメチレンジイソシアネートとの反応生成物、ポリメチレンポリフェニルイソシアネート、ポリエーテルポリイソシアネート、ポリエステルポリイソシアネート等の多官能イソシアネートが挙げられる。かかる多官能イソシアネートの市販品としては、旭化成ケミカルズ社製の商品名「デュラネートＴＰＡ−１００」、東ソー社製の商品名「コロネートＬ」、同「コロネートＨＬ」、同「コロネートＨＫ」、同「コロネートＨＸ」、同「コロネート２０９６」等が挙げられる。
【００８７】
イソシアネート系架橋剤の使用量は特に限定されない。例えば、ベースポリマー１００重量部に対して、凡そ０．５重量部以上とすることができる。凝集力と密着性との両立や耐衝撃性等の観点から、ベースポリマー１００重量部に対するイソシアネート系架橋剤の使用量は、例えば１．０重量部以上とすることができ、１．５重量部以上（典型的には２．０重量部以上、例えば２．５重量部以上）としてもよい。一方、被着体に対する密着性向上の観点から、上記イソシアネート系架橋剤の使用量は、ベースポリマー１００重量部に対して１０重量部以下とすることが適当であり、８重量部以下としてもよく、５重量部以下（例えば３重量部以下）としてもよい。
【００８８】
いくつかの好ましい態様では、架橋剤として、イソシアネート系架橋剤と、該イソシアネート系架橋剤とは架橋性官能基の種類が異なる少なくとも一種の架橋剤とが組み合わせて用いられる。ここに開示される技術によると、イソシアネート系架橋剤以外の架橋剤（すなわち、イソシアネート系架橋剤とは架橋性反応基の種類の異なる架橋剤。以下「非イソシアネート系架橋剤」ともいう。）とイソシアネート系架橋剤とを組み合わせて用いることにより、優れた凝集力を発揮することができる。なお、ここに開示される技術における粘着剤層は、上記架橋剤を、架橋反応後の形態、架橋反応前の形態、部分的に架橋反応した形態、これらの中間的または複合的な形態等で含有し得る。上記架橋剤は、典型的には、専ら架橋反応後の形態で粘着剤層に含まれている。
【００８９】
イソシアネート系架橋剤と組み合わせて用いられ得る非イソシアネート系架橋剤の種類は特に制限されず、上述の架橋剤から適宜選択して用いることができる。非イソシアネート系架橋剤は、１種を単独でまたは２種以上を組み合わせて用いることができる。
【００９０】
いくつかの好ましい態様において、非イソシアネート系架橋剤としてエポキシ系架橋剤を採用することができる。例えば、イソシアネート系架橋剤とエポキシ系架橋剤とを併用することにより、凝集性と耐衝撃性とを両立しやすい。エポキシ系架橋剤としては、１分子中に２個以上のエポキシ基を有する化合物を特に制限なく用いることができる。１分子中に３〜５個のエポキシ基を有するエポキシ系架橋剤が好ましい。エポキシ系架橋剤は、１種を単独でまたは２種以上を組み合わせて用いることができる。
【００９１】
特に限定するものではないが、エポキシ系架橋剤の具体例として、例えばＮ，Ｎ，Ｎ’，Ｎ’−テトラグリシジル−ｍ−キシレンジアミン、１，３−ビス（Ｎ，Ｎ−ジグリシジルアミノメチル）シクロヘキサン、１，６−ヘキサンジオールジグリシジルエーテル、ポリエチレングリコールジグリシジルエーテル、ポリグリセロールポリグリシジルエーテル等が挙げられる。エポキシ系架橋剤の市販品としては、三菱瓦斯化学社製の商品名「ＴＥＴＲＡＤ−Ｃ」および商品名「ＴＥＴＲＡＤ−Ｘ」、ＤＩＣ社製の商品名「エピクロンＣＲ−５Ｌ」、ナガセケムテックス社製の商品名「デナコールＥＸ−５１２」、日産化学工業社製の商品名「ＴＥＰＩＣ−Ｇ」等が挙げられる。
【００９２】
エポキシ系架橋剤の使用量は特に限定されない。エポキシ系架橋剤の使用量は、例えば、ベースポリマー１００重量部に対して、０重量部を超えて凡そ１重量部以下（典型的には凡そ０．００１〜０．５重量部）とすることができる。凝集力の向上効果を好適に発揮する観点から、エポキシ系架橋剤の使用量は、ベースポリマー１００重量部に対して凡そ０．００２重量部以上とすることが適当であり、凡そ０．００５重量部以上が好ましく、凡そ０．００８重量部以上がより好ましい。また、被着体に対する密着性向上の観点から、エポキシ系架橋剤の使用量は、ベースポリマー１００重量部に対して凡そ０．２重量部以下とすることが適当であり、凡そ０．１重量部以下とすることが好ましく、凡そ０．０５重量部未満がより好ましく、凡そ０．０３重量部未満（例えば凡そ０．０２５重量部以下）がさらに好ましい。エポキシ系架橋剤の使用量を減らすことにより、耐衝撃性も向上する傾向がある。
【００９３】
ここに開示される技術において、イソシアネート系架橋剤の含有量と非イソシアネート系架橋剤（例えばエポキシ系架橋剤）の含有量との関係は特に限定されない。非イソシアネート系架橋剤の含有量は、例えば、イソシアネート系架橋剤の含有量の凡そ１／５０以下とすることができる。被着体に対する密着性と凝集力とをより好適に両立する観点から、非イソシアネート系架橋剤の含有量は、重量基準で、イソシアネート系架橋剤の含有量の凡そ１／７５以下とすることが適当であり、凡そ１／１００以下（例えば１／１５０以下）とすることが好ましい。また、イソシアネート系架橋剤と非イソシアネート系架橋剤（例えばエポキシ系架橋剤）とを組み合わせて用いることによる効果を好適に発揮する観点から、非イソシアネート系架橋剤の含有量は、イソシアネート系架橋剤の含有量の凡そ１／１０００以上、例えば凡そ１／５００以上とすることが適当である。
【００９４】
架橋剤の総使用量（総量）は特に制限されない。例えば、ベースポリマー（好適にはアクリル系ポリマー）１００重量部に対して凡そ１０重量部以下とすることができ、好ましくは凡そ０．００５〜１０重量部、より好ましくは凡そ０．０１〜５重量部の範囲から選択することができる。
【００９５】
（防錆剤）
いくつかの好ましい態様に係る粘着剤層は防錆剤を含み得る。防錆剤としては、特に限定されず、アゾール系防錆剤、アミン化合物、亜硝酸塩類、安息香酸アンモニウム、フタル酸アンモニウム、ステアリン酸アンモニウム、パルミチン酸アンモニウム、オレイン酸アンモニウム、炭酸アンモニウム、ジシクロヘキシルアミン安息香酸塩、尿素、ウロトロピン、チオ尿素、カルバミン酸フェニル、シクロヘキシルアンモニウム−Ｎ−シクロヘキシルカルバメート（ＣＨＣ）等が挙げられる。防錆剤は、１種を単独でまたは２種以上を組み合わせて用いることができる。
【００９６】
防錆剤としては、アゾール系防錆剤が好ましく用いられ得る。アゾール系防錆剤としては、ヘテロ原子を２個以上含む五員環芳香族化合物であって、それらのヘテロ原子の少なくとも１個が窒素原子であるアゾール系化合物を有効成分とするものが好ましく用いられ得る。アゾール系防錆剤として使用し得る化合物の好適例として、ベンゾトリアゾール系化合物を有効成分とするベンゾトリアゾール系防錆剤が挙げられる。ベンゾトリアゾール系化合物の好適例として、１，２，３−ベンゾトリアゾール、５−メチルベンゾトリアゾール、４−メチルベンゾトリアゾール、カルボキシベンゾトリアゾール等が挙げられる。
【００９７】
防錆剤の含有量は特に限定されず、例えば、ベースポリマー１００重量部に対して０．０１重量部以上（典型的には０．０５重量部以上）とすることができる。より良好な金属腐食防止効果を得る観点から、上記含有量は、０．１重量部以上であってよく、０．３重量部以上でもよく、０．５重量部以上でもよい。一方、粘着剤の凝集力を高める観点から、防錆剤の含有量は、ベースポリマー１００重量部に対して８重量部未満とすることが適当であり、５重量部以下としてもよく、２重量部以下としてもよい。
【００９８】
（その他の添加剤）
粘着剤組成物には、必要に応じて、レベリング剤、架橋助剤、可塑剤、軟化剤、帯電防止剤、老化防止剤、紫外線吸収剤、酸化防止剤、光安定剤等の粘着剤の分野において一般的な各種の添加剤が含まれていてもよい。このような各種添加剤については、従来公知のものを常法により使用することができ、特に本発明を特徴づけるものではないので、詳細な説明は省略する。
【００９９】
（粘着剤組成物）
ここに開示される粘着剤層（粘着剤からなる層）は、水系粘着剤組成物、溶剤型粘着剤組成物、ホットメルト型粘着剤組成物、紫外線や電子線等のような活性エネルギー線の照射により硬化する活性エネルギー線硬化型粘着剤組成物から形成された粘着剤層であり得る。水系粘着剤組成物とは、水を主成分とする溶媒（水系溶媒）中に粘着剤（粘着剤層形成成分）を含む形態の粘着剤組成物のことをいい、典型的には、水分散型粘着剤組成物（粘着剤の少なくとも一部が水に分散した形態の組成物）等と称されるものが含まれる。また、溶剤型粘着剤組成物とは、有機溶媒中に粘着剤を含む形態の粘着剤組成物のことをいう。溶剤型粘着剤組成物に含まれる有機溶媒としては、上述の溶液重合で用いられ得る有機溶媒（トルエンや酢酸エチル等）として例示した１種または２種以上を特に制限なく用いることができる。ここに開示される技術は、粘着特性等の観点から、溶剤型粘着剤組成物から形成された粘着剤層を備える態様で好ましく実施され得る。溶剤型粘着剤組成物から形成された溶剤型粘着剤層を備える態様において、ここに開示される技術による効果は好ましく実現される。
【０１００】
上記より、本明細書によると、ここに開示される粘着剤層に含まれ得る成分の１種または２種以上を含む粘着剤組成物が提供される。この粘着剤組成物を用いることにより、光透過率が２０％以下であり、かつＬ＊が２０以上７０以下である粘着剤層を形成することができる。いくつかの好ましい態様において、上記粘着剤組成物は、少なくとも２種類の着色剤を含む。その他、上述の粘着剤層に含まれ得る成分（典型的にはベースポリマー）を含み得る。粘着剤層に含まれ得る各成分の含有量（重量％）は、粘着剤組成物においては、固形分基準（不揮発分基準ともいう。）の含有量（重量％）と言い換えることができる。その他の粘着剤組成物の詳細については、粘着剤層において説明したとおりであるので、繰り返しの説明は省略する。
【０１０１】
（粘着剤層の形成）
ここに開示される粘着剤層は、従来公知の方法によって形成することができる。例えば、剥離性を有する表面（剥離面）に粘着剤組成物を付与して乾燥させることにより粘着剤層を形成する方法を採用することができる。支持基材を有する構成の粘着シートでは、例えば、該支持基材に粘着剤組成物を直接付与（典型的には塗布）して乾燥させることにより粘着剤層を形成する方法（直接法）を採用することができる。また、剥離性を有する表面（剥離面）に粘着剤組成物を付与して乾燥させることにより該表面上に粘着剤層を形成し、その粘着剤層を支持基材に転写する方法（転写法）を採用してもよい。上記剥離面としては、例えば、後述する剥離ライナーの表面を好ましく利用し得る。なお、ここに開示される粘着剤層は典型的には連続的に形成されるが、このような形態に限定されるものではなく、例えば点状、ストライプ状等の規則的あるいはランダムなパターンに形成された粘着剤層であってもよい。
【０１０２】
粘着剤組成物の塗布は、例えば、グラビアロールコーター、ダイコーター、バーコーター等の、従来公知のコーターを用いて行うことができる。あるいは、含浸やカーテンコート法等により粘着剤組成物を塗布してもよい。
架橋反応の促進、製造効率向上等の観点から、粘着剤組成物の乾燥は加熱下で行うことが好ましい。乾燥温度は、例えば４０〜１５０℃程度とすることができ、６０〜１３０℃程度とすることが好ましい。粘着剤組成物を乾燥させた後、さらに、粘着剤層内における成分移行の調整、架橋反応の進行、粘着剤層内に存在し得る歪の緩和等を目的としてエージングを行ってもよい。
【０１０３】
ここに開示される粘着剤層は、単層構造であってもよく、２層以上の多層構造を有するものであってもよい。生産性等の観点から、粘着剤層は単層構造であることが好ましい。
【０１０４】
粘着剤層の厚さは特に制限されない。粘着シートが過度に厚くなることを避ける観点から、粘着剤層の厚さは、凡そ１００μｍ以下が適当であり、好ましくは凡そ７０μｍ以下、より好ましくは凡そ５０μｍ以下である。粘着剤層の厚さは凡そ３５μｍ以下とすることができ、例えば凡そ２５μｍ以下であってもよく、さらには凡そ１５μｍ以下であってもよい。厚さの制限された粘着剤層は、薄厚化、軽量化の要請によく対応したものとなり得る。粘着剤層の厚さの下限は特に制限されず、被着体に対する密着性の観点からは、凡そ１μｍ以上とすることが有利であり、凡そ３μｍ以上とすることが適当であり、好ましくは凡そ１０μｍ以上、より好ましくは凡そ１５μｍ以上、さらに好ましくは凡そ２０μｍ以上であり、凡そ３０μｍ以上であってもよく、凡そ３５μｍ以上でもよく、凡そ４０μｍ以上でもよい。所定以上の厚さとすることにより、所定値以下の光透過率と所定範囲のＬ＊とを好ましく実現することができる。また、所望の粘着特性（接着力や耐衝撃性等）が得られやすい。
【０１０５】
＜支持基材＞
ここに開示される粘着シートが片面粘着タイプまたは両面粘着タイプの基材付き粘着シートの形態である態様において、粘着剤層を支持（裏打ち）する基材としては、樹脂フィルム、紙、布、ゴムシート、発泡体シート、金属箔、これらの複合体等を用いることができる。樹脂フィルムの例としては、ポリエチレン（ＰＥ）、ポリプロピレン（ＰＰ）、エチレン・プロピレン共重合体等のポリオレフィン製フィルム；ポリエチレンテレフタレート（ＰＥＴ）、ポリブチレンテレフタレート（ＰＢＴ）、ポリエチレンナフタレート（ＰＥＮ）等のポリエステルフィルム；塩化ビニル樹脂フィルム；酢酸ビニル樹脂フィルム；ポリイミド樹脂フィルム；ポリアミド樹脂フィルム；フッ素樹脂フィルム；セロハン等が挙げられる。紙の例としては、和紙、クラフト紙、グラシン紙、上質紙、合成紙、トップコート紙等が挙げられる。布の例としては、各種繊維状物質の単独または混紡等による織布や不織布等が挙げられる。上記繊維状物質としては、綿、スフ、マニラ麻、パルプ、レーヨン、アセテート繊維、ポリエステル繊維、ポリビニルアルコール繊維、ポリアミド繊維、ポリオレフィン繊維等が例示される。ゴムシートの例としては、天然ゴムシート、ブチルゴムシート等が挙げられる。発泡体シートの例としては、発泡ポリウレタンシート、発泡ポリクロロプレンゴムシート等が挙げられる。金属箔の例としては、アルミニウム箔、銅箔等が挙げられる。
【０１０６】
なお、ここでいう不織布は、主として粘着テープその他の粘着シートの分野において使用される粘着シート用不織布を指す概念であって、典型的には一般的な抄紙機を用いて作製されるような不織布（いわゆる「紙」と称されることもある。）をいう。また、ここでいう樹脂フィルムとは、典型的には非多孔質の樹脂シートであって、例えば不織布や織布とは区別される概念（換言すると、不織布や織布を除く概念）である。上記樹脂フィルムは、無延伸フィルム、一軸延伸フィルム、二軸延伸フィルムのいずれであってもよい。
【０１０７】
基材付き粘着シートを構成する支持基材としては、ベースフィルムとして樹脂フィルムを含むものを好ましく用いることができる。上記ベースフィルムは、典型的には、独立して形状維持可能な（非依存性の）部材である。ここに開示される技術における支持基材は、このようなベースフィルムから実質的に構成されたものであり得る。あるいは、上記支持基材は、上記ベースフィルムの他に、補助的な層を含むものであってもよい。上記補助的な層の例としては、上記ベースフィルムの表面に設けられた着色層、反射層、下塗り層、帯電防止層等が挙げられる。
【０１０８】
上記樹脂フィルムは、樹脂材料を主成分（例えば、当該樹脂フィルム中に５０重量％を超えて含まれる成分）とするフィルムである。ハンドリング性、加工性の観点から、ポリエステルフィルムが好ましく、そのなかでもＰＥＴフィルムが特に好ましい。
【０１０９】
支持基材は、透明性を有するものであってもよく、遮光性や減光性を有するものであってもよい。いくつかの態様において、支持基材（例えば樹脂フィルム）には着色剤を含有させることができる。これにより支持基材の光透過性（遮光性）を調整することができる。支持基材の光透過性（例えば垂直光透過率）を調整することは、該支持基材の光透過性、さらには該基材を含む粘着シートの光透過性の調整にも役立ち得る。
【０１１０】
着色剤としては、粘着剤層に含有させ得る着色剤と同様、従来公知の顔料や染料を用いることができる。着色剤は、特に制限されず、例えば、黒色、灰色、白色、赤色、青色、黄色、緑色、黄緑色、橙色、紫色、金色、銀色、パール色等の着色剤であり得る。
【０１１１】
いくつかの態様において、少量の着色剤により遮光性（例えば垂直光透過率）を効率よく調節し得ることから、支持基材用着色剤として、黒色着色剤を好ましく使用し得る。具体的な黒色着色剤としては、粘着剤層に含有させ得る着色剤として例示したものが挙げられる。いくつかの好ましい態様において、平均粒径１０ｎｍ〜５００ｎｍ、より好ましくは１０ｎｍ〜１２０ｎｍの顔料（例えば、カーボンブラック等の粒子状黒色着色剤）を用いることができる。
【０１１２】
支持基材（例えば樹脂フィルム）における着色剤の使用量は特に限定されず、所望の光学特性を付与できるように適宜調整した量とすることができる。着色剤の使用量は、支持基材の重量の０．１〜３０重量％程度とすることが適当であり、例えば０．１〜２５重量％（典型的には０．１〜２０重量％）とすることができる。
【０１１３】
上記支持基材（例えば樹脂フィルム）には、必要に応じて、充填剤（無機充填剤、有機充填剤等）、分散剤（界面活性剤等）、老化防止剤、酸化防止剤、紫外線吸収剤、帯電防止剤、滑剤、可塑剤等の各種添加剤が配合されていてもよい。各種添加剤の配合割合は、３０重量％未満（例えば２０重量％未満、典型的には１０重量％未満）程度である。
【０１１４】
上記支持基材（例えば樹脂フィルム）は、単層構造であってもよく、２層、３層またはそれ以上の多層構造を有するものであってもよい。形状安定性の観点から、支持基材は単層構造であることが好ましい。多層構造の場合、少なくとも一つの層（好ましくは全ての層）は上記樹脂（例えばポリエステル系樹脂）の連続構造を有する層であることが好ましい。支持基材（典型的には樹脂フィルム）の製造方法は、従来公知の方法を適宜採用すればよく、特に限定されない。例えば、押出成形、インフレーション成形、Ｔダイキャスト成形、カレンダーロール成形等の従来公知の一般的なフィルム成形方法を適宜採用することができる。
【０１１５】
支持基材は、ベースフィルム（好ましくは樹脂フィルム）の表面に配置された着色層により着色されていてもよい。このようにベースフィルムと着色層を含む構成の基材において、上記ベースフィルムは、着色剤を含んでもよく、含まなくてもよい。上記着色層は、ベースフィルムのいずれか一方の表面に配置されてもよく、両方の表面にそれぞれ配置されてもよい。ベースフィルムの両方の表面にそれぞれ着色層を配置した構成において、それらの着色層の構成は、同一であってもよく、異なってもよい。
【０１１６】
このような着色層は、典型的には、着色剤およびバインダを含有する着色層形成用組成物を、ベースフィルムに塗布して形成することができる。着色剤としては、粘着剤層や樹脂フィルムに含有させ得る着色剤と同様、従来公知の顔料や染料を用いることができる。バインダとしては、塗料または印刷の分野において公知の材料を特に制限なく使用することができる。例えば、ポリウレタン、フェノール樹脂、エポキシ樹脂、尿素メラミン樹脂、ポリメタクリル酸メチル等が例示される。着色層形成用組成物は、例えば、溶剤型、紫外線硬化型、熱硬化型等であり得る。着色層の形成は、従来から着色層の形成に採用されている手段を特に制限なく採用して行うことができる。例えば、グラビア印刷、フレキソ印刷、オフセット印刷等の印刷により着色層（印刷層）を形成する方法を好ましく採用し得る。
【０１１７】
着色層は、全体が１層からなる単層構造であってもよく、２層、３層またはそれ以上のサブ着色層を含む多層構造であってもよい。２層以上のサブ着色層を含む多層構造の着色層は、例えば、着色層形成用組成物の塗布（例えば印刷）を繰り返して行うことにより形成することができる。各サブ着色層に含まれる着色剤の色や配合量は、同一であってもよく、異なってもよい。遮光性を付与するための着色層では、ピンホールの発生を防止して光漏れ防止の信頼性を高める観点から、多層構造とすることが特に有意義である。
【０１１８】
着色層全体の厚さは、１μｍ〜１０μｍ程度が適当であり、１μｍ〜７μｍ程度が好ましく、例えば１μｍ〜５μｍ程度とすることができる。二層以上のサブ着色層を含む着色層において、各サブ着色層の厚さは、１μｍ〜２μｍ程度が好ましい。
【０１１９】
支持基材の厚さは特に限定されない。粘着シートが過度に厚くなることを避ける観点から、支持基材の厚さは、例えば凡そ２００μｍ以下（例えば凡そ１００μｍ以下）とすることができる。粘着シートの使用目的や使用態様に応じて、支持基材の厚さは、凡そ７０μｍ以下であってよく、凡そ３０μｍ以下でもよく、凡そ１５μｍ以下（例えば凡そ８μｍ以下）でもよい。支持基材の厚さの下限は特に制限されない。粘着シートの取扱い性（ハンドリング性）や加工性等の観点から、支持基材の厚さは、凡そ２μｍ以上が適当であり、好ましくは凡そ５μｍ以上、例えば凡そ１０μｍ以上である。
【０１２０】
支持基材の表面には、コロナ放電処理、プラズマ処理、紫外線照射処理、酸処理、アルカリ処理、下塗り剤の塗布等の、従来公知の表面処理が施されていてもよい。このような表面処理は、支持基材と粘着剤層との密着性、言い換えると粘着剤層の支持基材への投錨性を向上させるための処理であり得る。
【０１２１】
また、ここに開示される技術が、基材付き片面粘着シートの形態で実施される場合、支持基材の背面に、必要に応じて剥離処理が施されていてもよい。剥離処理は、例えば、一般的なシリコーン系、長鎖アルキル系、フッ素系等の剥離処理剤を、典型的には０．０１μｍ〜１μｍ（例えば０．０１μｍ〜０．１μｍ）程度の薄膜状に付与する処理であり得る。かかる剥離処理を施すことにより、粘着シートをロール状に巻回した巻回体の巻き戻しを容易にする等の効果が得られる。
【０１２２】
＜剥離ライナー＞
ここに開示される技術において、粘着剤層の形成、粘着シートの作製、使用前の粘着シートの保存、流通、形状加工等の際に、剥離ライナーを用いることができる。剥離ライナーとしては、特に限定されず、例えば、樹脂フィルムや紙等のライナー基材の表面に剥離処理層を有する剥離ライナーや、フッ素系ポリマー（ポリテトラフルオロエチレン等）やポリオレフィン系樹脂（ポリエチレン、ポリプロピレン等）の低接着性材料からなる剥離ライナー等を用いることができる。上記剥離処理層は、例えば、シリコーン系、長鎖アルキル系、フッ素系、硫化モリブデン等の剥離処理剤により上記ライナー基材を表面処理して形成されたものであり得る。
【０１２３】
＜粘着シートの特性等＞
（粘着力）
ここに開示される粘着シートの１８０度剥離強度（粘着力）は、使用目的や適用箇所に応じて異なり得るので、特定の範囲に限定されない。被着体に対して良好な接着性を得る観点から、粘着シートの粘着力は、例えば凡そ１．０Ｎ／２５ｍｍ以上とすることが適当であり、好ましくは凡そ５．０Ｎ／２５ｍｍ以上、より好ましくは凡そ１０Ｎ／２５ｍｍ以上、さらに好ましくは凡そ１２Ｎ／２５ｍｍ以上であり、凡そ１５Ｎ／２５ｍｍ以上であってもよい。ここに開示される技術によると、粘着剤層が所定値以下の光透過率および所定範囲のＬ＊を有しつつ、上記の粘着力を実現することができる。上記粘着力の上限は特に限定されず、凡そ３０Ｎ／２５ｍｍ以下（例えば２５Ｎ／２５ｍｍ以下）であってもよい。上記粘着力は、後述の実施例に記載の方法で測定することができる。両面に粘着面を有する両面粘着シートの場合、各面における粘着力は同じであってもよく、異なっていてもよい。
【０１２４】
（せん断接着力）
特に限定されるものではないが、ここに開示される粘着シートは、例えば１．０ＭＰａ以上のせん断接着力を示すことが好ましい。かかるせん断接着力を示す粘着シートは、接着界面をずらそうとする力（すなわち、せん断力）に対して強い抵抗を示すので、被着体の保持性能に優れる。より高い保持性能を発揮する観点から、粘着シートのせん断接着力は、好ましくは１．８ＭＰａ以上、より好ましくは２．０ＭＰａ以上、さらに好ましくは２．２ＭＰａ以上である。上記せん断接着力の上限は特に制限されず、一般的には高いほど好ましい。一方、所定値以下の光透過率と所定範囲のＬ＊とを実現しやすくする観点から、いくつかの態様において、上記せん断接着力は、例えば２０ＭＰａ以下であってよく、１０ＭＰａ以下でもよく、５ＭＰａ以下でもよく、３ＭＰａ以下でもよい。上記せん断接着力は、後述の実施例に記載の方法で測定することができる。
【０１２５】
（光透過率）
特に限定されるものではないが、粘着シートは、光透過率が２０％以下であることが好ましい。このような粘着シートは、被着体の隠蔽や、粘着シート越しの被着体外観の調整（例えば外観ムラの抑制）に好適であり、意匠性を付与することができる。粘着シートの光透過率は１８％以下であってもよく、いくつかの好ましい態様では、粘着シートの光透過率は１２％未満であり、１０％未満であってもよく、８．０％未満でもよく、６．０％未満でもよく、４．０％未満でもよく、３．０％未満でもよい。光透過率が低いほど優れた隠蔽性を発揮することができる。上記光透過率の下限は特に制限されず、実質的に０％、すなわち検出限界以下であってもよく、０．０５％以上であってもよく、０．１％以上でもよく、１．０％以上でもよく、２．０％以上でもよく、５．０％以上でもよい。いくつかの態様では、粘着シートの光透過率は８．０％以上であり、１２％以上（例えば１５％以上）でもよい。ある程度の光透過率を有することで、被着体を適度に隠蔽したり、被着体（例えば金属材料）の外観を調整したり、被着体の質感を残した意匠性を付与することができる。また、上記所定値以上の光透過率を有する粘着シートにおいて、換言すると、ある程度光を透過する粘着シートにおいて、Ｌ＊を２０以上７０以下の範囲とする効果（被着体と同系の色味とすることによる隠蔽ムラ抑制）は好ましく発揮される。適度に光透過性を有する粘着シートは、粘着特性の維持や、生産性等の観点からも好ましい。
【０１２６】
粘着シートの光透過率は、後述の実施例に記載の方法で測定することができる。粘着シートの光透過率は、粘着剤含有成分（例えば、着色剤（好適には黒色着色剤）の種類や使用量）、基材含有成分、各層の厚さ等によって調節することができる。
【０１２７】
（Ｌ＊ａ＊ｂ＊表色系特性）
粘着シートは、典型的には、Ｌ＊ａ＊ｂ＊表色系で規定されるＬ＊が２０以上７０以下であることが好ましい。この特性を満足する粘着シートを用いることにより、被着体の隠蔽において、被着体の粘着シート貼付け面に加工が施されている場合であっても、当該加工部とのコントラストが目立ちにくくなり、粘着シートによる隠蔽ムラは抑制される。上記Ｌ＊は、被着体の色味に応じて異なり得るが、いくつかの態様では、通常は５０以下であり、好ましくは４８以下、より好ましくは４５以下、さらに好ましくは４２以下である。また、上記Ｌ＊は、好ましくは３０以上、より好ましくは３５以上、さらに好ましくは４０以上である。例えば、被着体の粘着シート貼付け面を構成する材料がステンレス鋼やアルミニウムである場合、上記Ｌ＊の範囲とすることが好適である。他のいくつかの態様では、上記Ｌ＊は、好ましくは６５以下であり、６２以下であってもよく、６０以下でもよく、５８以下でもよく、５６以下（例えば５２以下）でもよい。また、上記他のいくつかの態様では、上記Ｌ＊は、４５超であってもよく、５０超でもよく、５４以上（例えば５５以上）でもよい。かかる態様によると、粘着シートにおける拡散光を利用して、被着体を良好に隠蔽することができる。
【０１２８】
特に限定されるものではないが、粘着シートは、Ｌ＊ａ＊ｂ＊表色系で規定されるａ＊およびｂ＊が、いずれも所定の範囲内であることが好ましい。このような色味を有する粘着シートにおいて、ここに開示される技術による効果は好ましく発揮される。また、色度ａ＊、ｂ＊が所定の範囲内にあると、被着体やその周辺部材の色味と調和しやすい。そのような観点から、上記ａ＊は、−１５以上が適当であり、好ましくは−１０以上、より好ましくは−５以上、さらに好ましくは−１以上（例えば−０．３以上）であり、また、１５以下が適当であり、好ましくは１０以下、より好ましくは５以下、さらに好ましくは１以下（例えば０．３以下）である。同様の観点から、上記ｂ＊は、−１５以上が適当であり、好ましくは−１０以上、より好ましくは−５以上、さらに好ましくは−３以上（例えば−２以上）であり、また、１５以下が適当であり、好ましくは１０以下、より好ましくは５以下、さらに好ましくは３以下（例えば２以下）である。
【０１２９】
粘着シートのＬ＊ａ＊ｂ＊の各値は、後述の実施例に記載の方法で測定することができる。粘着シートのＬ＊ａ＊ｂ＊の各値は、粘着剤含有成分（例えば、着色剤（例えば白色着色剤、好適には金属酸化物）の種類や使用量）や基材含有成分等によって調節することができる。
【０１３０】
両面に粘着面を有する両面粘着シートの場合、各面（各粘着面。第１粘着面および第２粘着面）のＬ＊ａ＊ｂ＊の各値は同じであってもよく、異なっていてもよい。
【０１３１】
（光反射率）
また、粘着シートの光反射率は８．０％以上であることが好ましい。粘着剤層の光透過率を制限することに加えて、粘着シート表面における光反射率を８％以上にして当該粘着面で光を反射し、粘着剤に入光する光を減少させることで、遮光性や減光性と、高精度の光学制御とを両立することができる。粘着シートの光反射率は、好ましくは９．０％以上、より好ましくは１０％以上、さらに好ましくは１２％以上であり、１４％以上（例えば１６％以上）でもよい。いくつかの態様では、上記光反射率は１８％以上であってもよく、２２％以上（例えば２５％以上）でもよい。上記光反射率の上限は、光透過率との関係で適当な範囲に設定されるので、特定の範囲に限定されず、例えば４０％未満であり、３０％以下であってもよく、２５％以下でもよく、２０％以下（例えば１５％以下）でもよい。
【０１３２】
粘着シートの光反射率は、後述の実施例に記載の方法で測定することができる。粘着シートの光反射率は、粘着剤含有成分（例えば、着色剤（好適には金属酸化物）の種類や使用量）や基材含有成分等によって調節することができる。
【０１３３】
両面に粘着面を有する両面粘着シートの場合、各面（各粘着面。第１粘着面および第２粘着面）の光反射率は同じであってもよく、異なっていてもよい。
【０１３４】
粘着シートの光透過率と光反射率とは、特に限定されず、例えば、粘着シートの光透過率Ｔに対する光反射率Ｒの比（Ｒ／Ｔ）は０．４以上であることが適当であり、好ましくは０．５以上、より好ましくは１．０以上であり、２．０以上であってもよい。また、上記比（Ｒ／Ｔ）の上限は、凡そ１０以下であり、例えば５以下であり得る。粘着シートにある程度の光透過性が求められる態様においては、上記比（Ｒ／Ｔ）は３未満であってもよく、２未満でもよく、１未満でもよい。
【０１３５】
（総厚さ）
ここに開示される粘着シート（粘着剤層を含み、支持基材を有する構成ではさらに支持基材を含むが、剥離ライナーは含まない。）の総厚さは特に限定されない。粘着シートの総厚さは、例えば凡そ３００μｍ以下とすることができ、薄型化の観点から、凡そ２００μｍ以下が適当であり、凡そ１００μｍ以下（例えば凡そ７０μｍ以下）であってもよい。いくつかの好ましい態様では、粘着シートの厚さは凡そ５０μｍ以下とすることができ、例えば凡そ３５μｍ以下であってもよい。粘着シートの厚さの下限は特に限定されないが、凡そ１μｍ以上とすることができ、例えば凡そ３μｍ以上とすることが適当であり、好ましくは凡そ６μｍ以上、より好ましくは凡そ１０μｍ以上（例えば凡そ１５μｍ以上）、さらに好ましくは凡そ２０μｍ以上である。所定値以上の厚さを有する粘着シートは、取扱い性がよく、接着性、耐衝撃性にも優れる傾向がある。なお、基材レスの粘着シートでは、粘着剤層の厚さが粘着シートの総厚さとなる。
【０１３６】
＜用途＞
ここに開示される粘着シートは、当該粘着シートによる隠蔽性が求められる各種用途に好適である。例えば、携帯電子機器等の電子機器のなかには、粘着シートを利用して、部材の隠蔽や外観の調整等が求められるものがある。そのような電子機器に対して、ここに開示される粘着シートは好適である。
【０１３７】
上記携帯電子機器の非限定的な例には、携帯電話、スマートフォン、タブレット型パソコン、ノート型パソコン、各種ウェアラブル機器（例えば、腕時計のように手首に装着するリストウェア型、クリップやストラップ等で体の一部に装着するモジュラー型、メガネ型（単眼型や両眼型。ヘッドマウント型も含む。）を包含するアイウェア型、シャツや靴下、帽子等に例えばアクセサリの形態で取り付ける衣服型、イヤホンのように耳に取り付けるイヤウェア型等）、デジタルカメラ、デジタルビデオカメラ、音響機器（携帯音楽プレーヤー、ＩＣレコーダー等）、計算機（電卓等）、携帯ゲーム機器、電子辞書、電子手帳、電子書籍、車載用情報機器、携帯ラジオ、携帯テレビ、携帯プリンター、携帯スキャナ、携帯モデム等が含まれる。なお、この明細書において「携帯」とは、単に携帯することが可能であるだけでは充分ではなく、個人（標準的な成人）が相対的に容易に持ち運び可能なレベルの携帯性を有することを意味するものとする。また、上記電子機器の例としては、パソコン（デスクトップ型、ノート型、タブレット型等）、テレビ等が挙げられる。これらは、液晶や有機ＥＬ等の表示装置（ディスプレイデバイス）を内蔵したものであり得る。
【０１３８】
ここに開示される粘着シートは、例えば、上記携帯電子機器のうち感圧センサを備える携帯電子機器内において、感圧センサと他の部材とを固定する目的で利用され得る。いくつかの態様では、粘着シートは、画面上の位置を指示するための装置（典型的にはペン型、マウス型の装置）と位置を検出するための装置とで、画面に対応する板（典型的にはタッチパネル）の上で絶対位置を指定することを可能とする機能を備える電子機器（典型的には携帯電子機器）内において、感圧センサと他の部材とを固定するために用いられ得る。
【０１３９】
また、ここに開示される粘着シートは、携帯電子機器におけるタッチパネルディスプレイ等の表示画面（表示部）の裏面に配置される用途に好適である。ここに開示される粘着シートを上記表示画面（表示部）の裏面に配置することで、携帯電子機器の使用態様にかかわらず表示画面の視認性の低下を防止することができる。
【０１４０】
また、ここに開示される粘着シートは、光センサを内蔵する携帯電子機器に好適である。上述した携帯電子機器等の各種機器は、機器の操作や近接物の感知、周囲の明るさ（環境光）の検知、データ通信等を目的として、赤外線や可視光線、紫外線等の光線を利用した光センサを備え得る。特に限定するものではないが、上記光センサとしては、加速度センサ、近接センサ、輝度センサ（環境光センサ）等が挙げられる。このような光センサは、紫外線、可視光線、赤外線等の光線の受光素子を有しており、また、赤外線等の特定光線の発光素子を有するものであり得る。換言すれば、光センサは、紫外線、可視光線および赤外線を含む波長領域のうち特定の波長領域の光線の発光素子および／または受光素子を含むものであり得る。そのような機器に対して、ここに開示される技術の好ましい態様に係る構成を適用して、粘着剤層内で屈折、散乱し得る光の入光を制限することで、機器内の光を制御し、センサの作動精度低下を防止することができる。
【０１４１】
ここに開示される粘着シートが貼り付けられる材料（被着体材料）としては、特に限定されるものではないが、例えば、銅、銀、金、鉄、錫、パラジウム、アルミニウム、ニッケル、チタン、クロム、亜鉛等、またはこれらの２種以上を含む合金等の金属材料や、例えばポリイミド系樹脂、アクリル系樹脂、ポリエーテルニトリル系樹脂、ポリエーテルスルホン系樹脂、ポリエステル系樹脂（ＰＥＴ系樹脂、ポリエチレンナフタレート系樹脂等）、ポリ塩化ビニル系樹脂、ポリフェニレンスルフィド系樹脂、ポリエーテルエーテルケトン系樹脂、ポリアミド系樹脂（いわゆるアラミド樹脂等）、ポリアリレート系樹脂、ポリカーボネート系樹脂、液晶ポリマー等の各種樹脂材料（典型的にはプラスチック材）、アルミナ、ジルコニア、ソーダガラス、石英ガラス、カーボン等の無機材料等が挙げられる。なかでも、銅やアルミニウム、ステンレス鋼等の金属材料や、ＰＥＴ等のポリエステル系樹脂や、ポリイミド系樹脂、アラミド樹脂、ポリフェニレンスルフィド系樹脂等の樹脂材料（典型的にはプラスチック材）が広く用いられている。上記の材料は、電子機器等の製品を構成する部材の材料であり得る。ここに開示される粘着シートは、上記材料から構成された部材に貼り付けられて用いられ得る。また、上記の材料は、上記感圧センサや表示部等の固定対象物（例えば電磁波シールドや補強板等の裏面部材）を構成する材料であり得る。なお、固定対象物とは、粘着シートが貼り付けられる対象物、すなわち被着体のことをいう。また、裏面部材とは、例えば携帯電子機器において、上記感圧センサや表示部のおもて面（視認側）の反対側に配置される部材をいい、例えば、後述の図４に示す表示装置２００の裏面に配置される支持部２４０を構成する部材等であり得る。また、上記固定対象物は、単層構造、多層構造のいずれの形態であってもよく、粘着シートを貼り付ける表面（貼付け面）には、各種の表面処理が施されていてもよい。特に限定されるものではないが、固定対象物の一例として、厚さが１μｍ以上（典型的には５μｍ以上、例えば６０μｍ以上、さらには１２０μｍ以上）１５００μｍ以下（例えば８００μｍ以下）程度の裏面部材が挙げられる。
【０１４２】
また、ここに開示される粘着シートは、加工が施された被着体の表面を隠蔽する用途に好適である。上記被着体表面は、例えば穿孔等の加工が施された加工部（穿孔部であり得る。）を有しており、そのような加工部を含む領域に、ここに開示される粘着シートを貼り付けて隠蔽することで、隠蔽ムラが抑制された良好な隠蔽性が実現される。ここに開示される粘着シートは、被着体の加工の有無にかかわらず、良好な隠蔽性を発揮し得るので、粘着シートの適用箇所の制限が少なく、利用性に優れる。穿孔等の加工が施された被着体は、例えば、アルミニウム、ステンレス鋼等の金属材料から形成された表面（粘着シート貼付け面）を有する部材または物品であり、好適例としては、ステンレス鋼製部材やアルミニウム製部材等の金属部材が挙げられる。このような金属部材は、例えば、後述の図４に示す表示装置２００の支持部２４０を構成する部材等であり得る。なお、粘着シートが両面粘着シートであり、その各面に異なる被着体（部材または物品）を貼り付ける態様においては、一方の被着体が、その表面に加工部を有していればよい。
【０１４３】
ここに開示される粘着シートは、その貼り付け対象である部材や材料（両面粘着シートにおいては一方の被着体。好適にはステンレス鋼等からなる金属部材）と当該粘着シートとの色差が所定の範囲内に制限されていることが好ましい。これによって、粘着シートによる被着体の隠蔽において、被着体の粘着シート貼付け面に加工が施されている場合であっても、隠蔽ムラが抑制されたものとなる。そのような観点から、いくつかの態様において、粘着シートと被着体との色差の指標であるΔＥ＊は２０以下であり、好ましくは１６以下であり、１２以下（例えば１０以下）であってもよい。いくつかの好ましい態様において、粘着シートと被着体との色差の指標であるΔＥ＊は５．０以下であり、より好ましくは２．５以下であり、さらに好ましくは１．２以下である。なお、ΔＥ＊の下限値は、同一物体の測色再現精度である０．２程度以上であってもよく、０．６超でもよく、１．２超でもよい。ΔＥ＊は、後述の実施例に記載の方法により求められる。
【０１４４】
ここに開示される粘着シートの貼り付け対象である部材や材料（両面粘着シートにおいては、少なくとも一方の被着体。好適にはステンレス鋼等からなる金属部材）の色味は、特に限定されず、粘着シートによって隠蔽される被着体材料表面の色味の指標となるＥ＊は、通常、２０〜７０の範囲内であり得る。ここで被着体材料表面のＥ＊は、式：
Ｅ＊＝［（Ｌ＊）2＋（ａ＊）2＋（ｂ＊）2］1/2
から求められる。式中のＬ＊ａ＊ｂ＊の各値は、ＪＩＳ  Ｚ８７８１−４：２０１３に基づき色彩色差計を用いて測定される被着体材料表面のＬ＊ａ＊ｂ＊値である。ここに開示される技術による効果を好ましく実現する観点から、上記Ｅ＊は、好ましくは３０以上、より好ましくは３５以上、さらに好ましくは３８以上（例えば４０以上）であり、また、５０以下が適当であり、好ましくは４８以下、より好ましくは４５以下、さらに好ましくは４２以下である。ここに開示される粘着シートは、上記範囲のＥ＊を有する被着体材料の隠蔽において、粘着剤層のＬ＊を調節して被着体材料表面と同系の色味にすることにより、被着体の粘着シート貼付け面に加工が施されている場合であっても、隠蔽ムラを抑制することができる。
【０１４５】
また、粘着シートの貼り付け対象である部材や材料（両面粘着シートにおいては、少なくとも一方の被着体）は、光透過性を有するものであり得る。ここに開示される技術によると、上記のような光透過性被着体越しに、粘着シートによる隠蔽（具体的には、両面粘着シートにおいては他方の被着体表面の隠蔽）を行うことができる。上記光透過性を有する被着体の光透過率は、例えば５０％よりも大きく、７０％以上であり得る。いくつかの好ましい態様では、上記被着体の光透過率は８０％以上であり、より好ましくは９０％以上であり、９５％以上（例えば９５〜１００％）であり得る。そのような材料は、携帯電子機器等の各種機器の画像表示部の裏面に配置される樹脂フィルム（例えば、ＰＥＴフィルム等のポリエステル系樹脂フィルム）であり得る。ここに開示される粘着シートは、上記のような光透過率が所定値以上の被着体（例えば部材）に貼り付ける態様で好ましく用いられ得る。上記光透過率は粘着剤層の光透過率と同様の方法で測定され得る。
【０１４６】
上記より、ここに開示される技術によると、粘着シートと、該粘着シートが貼り付けられた部材とを備える積層体が提供される。いくつかの態様において、粘着シートを含む積層体は、該粘着シートと、金属部材（第１部材）と、を備える積層体である。金属部材は、その表面に、加工が施された加工部を有する。また、いくつかの態様において、粘着シートの金属部材貼付け面とは反対側には、上述した光透過率を有する被着体材料が貼り付けられている。この態様において、積層体は、金属部材（第１部材）と、粘着シートと、光透過性を有する部材（第２部材）と、をこの順で備える積層体である。なお、上記粘着シートは、積層体において粘着剤層ともいう。
【０１４７】
上記積層体の構成例を図２および図３に示す。図２に示す積層体５０は、基材レスの粘着シート１と第１部材４１とを備える。具体的には、積層体５０において、基材レスの粘着シート１の一方の粘着面（第１粘着面）１Ａが、第１部材４１に接着している。この実施形態では、粘着シート１は粘着剤層２１からなる基材レス両面粘着シートである。また、第１部材４１には、加工部４２として穿孔が設けられている。粘着シート１は、その粘着剤層２１の光透過率が２０％以下であり、Ｌ＊が２０〜７０の範囲であるので、図３に示すように上面（第２部材側）から見たとき、第１部材４１の表面を、加工部４２を含めて隠蔽ムラ少なく良好に隠蔽している。なお、この実施形態では、積層体５０は、粘着シート１の他方の粘着面（第２粘着面）１Ｂに接着された第２部材４５をさらに備える。第１部材４１および第２部材４５はともにシート状または板状の形状を有しており、積層体５０は多層構造を有する。また、この実施形態では、第２部材４５は、光透過性を有する部材（透明性を有する部材）である。なお、この実施形態では、第１部材４１にのみ加工が施されているが、第２部材４５や粘着シート１に、孔等の加工部が設けられていてもよい。積層体を構成する部材の詳細については、上述の部材、材料、被着体として説明したとおりであるので、重複する説明は繰り返さない。
【０１４８】
いくつかの好ましい態様では、第１部材４１は金属部材であり、上述の被着体材料として例示した金属材料が用いられる。第１部材４１としての金属部材は、アルミニウム製部材またはステンレス鋼製部材であることが好ましく、ステンレス鋼製部材であることがより好ましい。ここに開示される粘着シート１を、第１部材４１としての金属部材の加工部４２を有する表面に貼り付けることで、上記金属部材を良好に隠蔽することができる。このような金属部材は、例えば、後述の図４に示す表示装置２００の支持部２４０を構成する部材等であり得る。
【０１４９】
また、上述のように、好ましい態様において、第２部材４５は光透過性部材であり、上述の光透過性被着体が有する光透過率を有する。第２部材４５は、好ましくは樹脂フィルムからなる部材であり、より好ましくはポリエステル系樹脂フィルム（より具体的にはＰＥＴ系樹脂フィルム）である。第２部材４５は、例えば、表示装置において表示部の裏面側に配置される部材であり得る。粘着シート１を第２部材４５としての光透過性部材に貼り付ける態様において、第２部材４５側から見たとき、粘着シート１により第１部材４１は隠蔽される。上記のような積層体５０は、典型的には、有機ＥＬ表示装置や液晶表示装置等の構成要素であり得る。積層体５０は、例えば、携帯電子機器等の各種機器の画像表示部（タッチパネルディスプレイ等の表示部であり得る。）の裏面に配置される用途に好適である。
【０１５０】
ここに開示される粘着シートは、光透過性が制限されており、いくつかの態様では遮光性に優れたものであり得るので、ＬＥＤ（light emitting diode）等の各種光源や、自己発光する有機ＥＬ等の発光要素を含む電子機器に好ましく用いられる。例えば、所定の光学特性が要求される有機ＥＬ表示装置や液晶表示装置を備える電子機器（典型的には携帯電子機器）に好ましく用いることができる。
【０１５１】
図４は、表示装置の構成例を模式的に示す分解斜視図である。図４に示すように、携帯電子機器１００が備える表示装置２００は、カバー部材や有機ＥＬユニット等から構成される表示部２２０と、支持部２４０と、を備える。表示装置２００は、粘着シート２３０をさらに含んで構成されている。この構成例では、粘着シート２３０は、表示部２２０と支持部２４０を構成する部材を固定する両面接着性のシート（両面粘着シート）の形態である。なお、支持部２４０は、基板（ステンレス鋼板やアルミニウム板等の金属板）等を含んで構成されている。ここに開示される粘着シートは、上記のような表示装置の構成要素として好ましく用いられる。
【０１５２】
この明細書により開示される事項には以下のものが含まれる。
〔１〕  カバー部材および有機ＥＬユニットを含む表示部と、支持部と、を含む表示装置であって、
前記支持部には、粘着シートが接合されており、
前記粘着シートは、粘着剤層を有しており、
前記粘着剤層は、光透過率が２０％以下であり、かつＬ＊ａ＊ｂ＊表色系で規定されるＬ＊が２０以上７０以下である、表示装置。
〔２〕  前記裏面部材は、加工が施された金属部材を含み、
前記粘着シートは、前記金属部材の加工部を含む領域に貼り付けられている、上記〔１〕に記載の表示装置。
〔３〕  前記粘着剤層は、前記Ｌ＊ａ＊ｂ＊表色系で規定されるａ＊およびｂ＊が、いずれも−１０以上＋１０以下の範囲内である、上記〔１〕または〔２〕に記載の表示装置。
〔４〕  前記粘着剤層は、第１着色剤としての黒色着色剤と、第２着色剤としての金属酸化物とを含む、上記〔１〕〜〔３〕のいずれかに記載の表示装置。
〔５〕  前記粘着剤層における前記金属酸化物の含有量は１重量％以上６重量％以下である、上記〔４〕に記載の表示装置。
〔６〕  前記粘着剤層における前記黒色着色剤の含有量は２重量％未満である、上記〔４〕または〔５〕に記載の表示装置。
〔７〕  前記第１着色剤の量Ｃ１と前記第２着色剤の量Ｃ２との重量比（Ｃ１／Ｃ２）は０．０１〜０．３０の範囲である、上記〔４〕〜〔６〕のいずれかに記載の表示装置。
〔８〕  前記粘着剤層は、ベースポリマーとしてアクリル系ポリマーを含むアクリル系粘着剤層である、上記〔１〕〜〔７〕のいずれかに記載の表示装置。
〔９〕  前記粘着剤層の厚さは１０〜５０μｍの範囲内である、上記〔１〕〜〔８〕のいずれかに記載の表示装置。
〔１０〕  前記粘着シートは、前記粘着剤層からなる基材レス両面接着性粘着シートである、上記〔１〕〜〔９〕のいずれかに記載の表示装置。
【０１５３】
〔１１〕  粘着剤層を有する粘着シートであって、
前記粘着剤層は、光透過率が２０％以下であり、かつＬ＊ａ＊ｂ＊表色系で規定されるＬ＊が２０以上７０以下である、粘着シート。
〔１２〕  前記粘着剤層は、前記Ｌ＊ａ＊ｂ＊表色系で規定されるａ＊およびｂ＊が、いずれも−１０以上＋１０以下の範囲内である、上記〔１１〕に記載の粘着シート。
〔１３〕  前記粘着剤層は、第１着色剤としての黒色着色剤と、第２着色剤としての金属酸化物とを含む、上記〔１１〕または〔１２〕に記載の粘着シート。
〔１４〕  前記粘着剤層における前記金属酸化物の含有量は１重量％以上６重量％以下である、上記〔１３〕に記載の粘着シート。
〔１５〕  前記粘着剤層における前記黒色着色剤の含有量は２重量％未満である、上記〔１３〕または〔１４〕に記載の粘着シート。
〔１６〕  前記第１着色剤の量Ｃ１と前記第２着色剤の量Ｃ２との重量比（Ｃ１／Ｃ２）は０．０１〜０．３０の範囲である、上記〔１３〕〜〔１５〕のいずれかに記載の粘着シート。
〔１７〕  前記粘着剤層からなる基材レス両面接着性粘着シートである、上記〔１１〕〜〔１６〕のいずれかに記載の粘着シート。
〔１８〕  前記粘着剤層の光反射率は８％以上である、上記〔１１〕〜〔１７〕のいずれかに記載の粘着シート。
〔１９〕  前記粘着剤層は、ベースポリマーとしてアクリル系ポリマーを含むアクリル系粘着剤層である、上記〔１１〕〜〔１８〕のいずれかに記載の粘着シート。
〔２０〕  前記粘着剤層の厚さは１０〜５０μｍの範囲内である、上記〔１１〕〜〔１９〕のいずれかに記載の粘着シート。
〔２１〕  加工が施された金属部材の加工部を含む領域に貼り付けられる、上記〔１１〕〜〔２０〕のいずれかに記載の粘着シート。
〔２２〕  携帯電子機器において部材の接合に用いられる、上記〔１１〕〜〔２０〕のいずれかに記載の粘着シート。
〔２３〕  携帯電子機器において金属部材の接合に用いられる、上記〔１１〕〜〔２２〕のいずれかに記載の粘着シート。
【０１５４】
〔２４〕  金属部材（第１部材）と、粘着シートと、を備える積層体であって、
前記粘着シートは、粘着剤層を有しており、
前記粘着剤層は、光透過率が２０％以下であり、かつＬ＊ａ＊ｂ＊表色系で規定されるＬ＊が２０以上７０以下である、積層体。
〔２５〕  光透過性を有する部材（第２部材）と、粘着シートと、を備える積層体であって、
前記粘着シートは、粘着剤層を有しており、
前記粘着剤層は、光透過率が２０％以下であり、かつＬ＊ａ＊ｂ＊表色系で規定されるＬ＊が２０以上７０以下である、積層体。
〔２６〕  金属部材（第１部材）と、粘着シートと、光透過性を有する部材（第２部材）とを、この順で備える積層体であって、
前記粘着シートは、粘着剤層を有しており、
前記粘着剤層は、光透過率が２０％以下であり、かつＬ＊ａ＊ｂ＊表色系で規定されるＬ＊が２０以上７０以下である、積層体。
〔２７〕  前記金属部材は、アルミニウム製部材またはステンレス鋼製部材である、上記〔２４〕または〔２６〕に記載の積層体。
〔２８〕  前記金属部材は、加工が施された加工部を有しており、
前記粘着シートは、前記金属部材の加工部を含む領域に貼り付けられている、上記〔２４〕、〔２６〕または〔２７〕に記載の積層体。
〔２９〕  前記金属部材と前記粘着シートとのΔＥ＊は５．０以内である、上記〔２４〕、〔２６〕〜〔２８〕のいずれかに記載の積層体。
〔３０〕  前記光透過性を有する部材の光透過率は５０％よりも大きい、上記〔２５〕または〔２６〕に記載の積層体。
〔３１〕  前記光透過性を有する部材は、樹脂フィルムからなる、上記〔２５〕、〔２６〕または〔３０〕に記載の積層体。
〔３２〕  前記粘着剤層は、前記Ｌ＊ａ＊ｂ＊表色系で規定されるａ＊およびｂ＊が、いずれも−１０以上＋１０以下の範囲内である、上記〔２４〕〜〔３１〕のいずれかに記載の積層体。
〔３３〕  前記粘着剤層は、第１着色剤としての黒色着色剤と、第２着色剤としての金属酸化物とを含む、上記〔２４〕〜〔３２〕のいずれかに記載の積層体。
〔３４〕  前記粘着剤層における前記金属酸化物の含有量は１重量％以上６重量％以下である、上記〔３３〕に記載の積層体。
〔３５〕  前記粘着剤層における前記黒色着色剤の含有量は２重量％未満である、上記〔３３〕または〔３４〕に記載の積層体。
〔３６〕  前記第１着色剤の量Ｃ１と前記第２着色剤の量Ｃ２との重量比（Ｃ１／Ｃ２）は０．０１〜０．３０の範囲である、上記〔３３〕〜〔３５〕のいずれかに記載の積層体。
〔３７〕  前記粘着剤層は、ベースポリマーとしてアクリル系ポリマーを含むアクリル系粘着剤層である、上記〔２４〕〜〔３６〕のいずれかに記載の積層体。
〔３８〕  前記粘着剤層の厚さは１０〜５０μｍの範囲内である、上記〔２４〕〜〔３７〕のいずれかに記載の積層体。
〔３９〕  前記粘着剤層からなる基材レス両面接着性粘着シートである、上記〔２４〕〜〔３８〕のいずれかに記載の積層体。
〔４０〕  携帯電子機器に用いられる、上記〔２４〕〜〔３９〕のいずれかに記載の積層体。
【０１５５】
〔４１〕  少なくとも２種類の着色剤を含む粘着剤組成物。
〔４２〕  前記粘着剤組成物における前記着色剤の含有量は、固形分基準で１重量％以上１０重量％以下である、上記〔４１〕に記載の粘着剤組成物。
〔４３〕  前記粘着剤組成物は、第１着色剤としての黒色着色剤と、第２着色剤としての金属酸化物とを含む、上記〔４１〕または〔４２〕に記載の粘着剤組成物。
〔４４〕  前記粘着剤組成物における前記金属酸化物の含有量は、固形分基準で１重量％以上６重量％以下である、上記〔４３〕に記載の粘着剤組成物。
〔４５〕  前記粘着剤組成物における前記黒色着色剤の含有量は、固形分基準で２重量％未満である、上記〔４３〕または〔４４〕に記載の粘着剤組成物。
〔４６〕  前記第１着色剤の量Ｃ１と前記第２着色剤の量Ｃ２との重量比（Ｃ１／Ｃ２）は０．０１〜０．３０の範囲である、上記〔４３〕〜〔４５〕のいずれかに記載の粘着剤組成物。
〔４７〕  前記粘着剤組成物は、ベースポリマーとしてアクリル系ポリマーを含む、上記〔４１〕〜〔４６〕のいずれかに記載の粘着剤組成物。
〔４８〕  光透過率が２０％以下であり、かつＬ＊ａ＊ｂ＊表色系で規定されるＬ＊が２０以上７０以下である粘着剤層を形成するために用いられる、上記〔４１〕〜〔４７〕のいずれかに記載の粘着剤組成物。
【実施例】
【０１５６】
以下、本発明に関するいくつかの実施例を説明するが、本発明をかかる実施例に示すものに限定することを意図したものではない。なお、以下の説明において含有量や添加量の単位として用いられる「部」および「％」は、特に断りがない限り重量基準である。
【０１５７】
＜評価方法＞
［光透過率］
粘着剤層および粘着シートの光透過率［％］は、それぞれ、剥離ライナーから剥がした粘着剤層および粘着シートの厚さ方向の光透過率（波長５５０ｎｍの光透過率）であり、ＪＩＳ  Ｋ  ７１３６：２０００に準拠して、市販の透過率計を使用して測定される。透過率計としては、日立製作所製の分光光度計（装置名「Ｕ４１５０型分光光度計」）またはその相当品が用いられる。
【０１５８】
［光反射率］
粘着剤層表面および粘着シート表面の光反射率（％）は、市販の分光光度計を用いて、波長が５５０ｎｍの光を、剥離ライナーから剥がした粘着剤層または粘着シートの一方の表面（光反射率測定表面）に照射して、光を照射した面で反射した光の強度を測定することにより求められる。分光光度計としては、例えば日立製作所製の分光光度計（装置名「Ｕ４１５０型分光光度計」）を用いることができる。
【０１５９】
［Ｌ＊ａ＊ｂ＊値］
粘着剤層および粘着シートにおけるＬ＊ａ＊ｂ＊の各値は、ＪＩＳ  Ｚ８７８１−４：２０１３に基づき、色彩色差計を用いて測定される。具体的には、粘着剤層または粘着シートの一方の粘着面をステンレス鋼板（ＳＵＳ３０４ＢＡ板）に貼り付けた後、粘着剤層または粘着シートの他方の粘着面（測定対象面）につき、色彩色差計を用いてＬ＊ａ＊ｂ＊の各値を測定することにより求められる。色彩色差計としては、コニカミノルタ社製の商品名「ＣＲ−４００」またはその相当品が用いられる。なお、片面粘着シートの場合は、上記ステンレス鋼板上に片面粘着シートの背面（非粘着面）を載置して測定を実施すればよい。
【０１６０】
［１８０度剥離強度（粘着力）］
２３℃、５０％ＲＨの測定環境下において、両面粘着シートの一方の粘着面に厚さ５０μｍのＰＥＴフィルムを貼り付けて裏打ちし、幅２５ｍｍ、長さ１００ｍｍのサイズにカットして測定サンプルを作製する。作製した測定サンプルにつき、２３℃、５０％ＲＨの環境下にて、上記測定サンプルの接着面をステンレス鋼板（ＳＵＳ３０４ＢＡ板）の表面に、２ｋｇのローラを１往復させて圧着する。これを同環境下に３０分間放置した後、万能引張圧縮試験機を使用して、ＪＩＳ  Ｚ  ０２３７：２０００に準じて、引張速度３００ｍｍ／分、剥離角度１８０度の条件で、剥離強度（粘着力）［Ｎ／２５ｍｍ］を測定する。万能引張圧縮試験機としては、例えばミネベア社製の「引張圧縮試験機、ＴＧ−１ｋＮ」またはその相当品が用いられる。なお、片面粘着シートの場合、上記ＰＥＴフィルムの裏打ちは不要である。
【０１６１】
［せん断接着力］
粘着シート（両面粘着シート）を１０ｍｍ×１０ｍｍのサイズにカットして測定サンプルを作製する。２３℃、５０％ＲＨの環境下にて、上記測定サンプルの各粘着面を２枚のステンレス鋼板（ＳＵＳ３０４ＢＡ板）の表面にそれぞれ重ねて２ｋｇのローラを１往復させて圧着する。これを同環境下に２日間放置した後、引張試験機を用いて、引張速度１０ｍｍ／分、剥離角度０度の条件で、せん断接着力［ＭＰａ］を測定する。片面接着性の粘着シート（片面粘着シート）の場合は、該シートの非粘着面を接着剤等でステンレス鋼板に固定し、その他は上記と同様にして測定すればよい。引張試験機としては、万能引張圧縮試験機（製品名「ＴＧ−１ｋＮ」、ミネベア社製）を使用することができる。
【０１６２】
［加工被着体の隠蔽性］
粘着シートによる加工被着体の隠蔽性は、以下の方法で評価される。粘着剤層（粘着シート）につき測定されたＬ＊ａ＊ｂ＊の各値（Ｌ＊１、ａ＊１、ｂ＊１）と、被着体材料のＬ＊ａ＊ｂ＊の各値（Ｌ＊０、ａ＊０、ｂ＊０）との差を、それぞれΔＬ＊、Δａ＊、Δｂ＊として求める。ここで、ΔＬ＊＝Ｌ＊１−Ｌ＊０、Δａ＊＝ａ＊１−ａ＊０、Δｂ＊＝ｂ＊１−ｂ＊０である。得られたΔＬ＊、Δａ＊、Δｂ＊を、式：
ΔＥ＊＝［（ΔＬ＊）2＋（Δａ＊）2＋（Δｂ＊）2］1/2 
に代入し、被着体の隠蔽性の評価指標として被着体との色差ΔＥ＊を求める。なお、後述の評価では、Ｌ＊０、ａ＊０およびｂ＊０として、被着体材料（ステンレス鋼板）について測定された値、Ｌ＊（４０．５）、ａ＊（０．０２）およびｂ＊（−１．５９）を採用した。色差ΔＥ＊が２０以内である場合を「Ｇ（good）」と判定し、色差ΔＥ＊が５．０以内である場合を「Ｅ（excellent）」と判定し、ΔＥ＊が２０を超えた場合を「Ｐ（poor）」と評価する。なお、上記色差ΔＥ＊５．０は、ＩＳＯ準拠ジャパンカラー枚葉印刷用２０１１において、経時比較した場合にほぼ同一と認めることができる色差として定義されている。
【０１６３】
＜例１＞
（アクリル系ポリマーの調製）
攪拌機、温度計、窒素ガス導入管、還流冷却器および滴下ロートを備えた反応容器に、モノマー成分としてのｎ−ブチルアクリレート（ＢＡ）９５部およびアクリル酸（ＡＡ）５部と、重合溶媒としての酢酸エチル２３３部とを仕込み、窒素ガスを導入しながら２時間撹拌した。このようにして重合系内の酸素を除去した後、重合開始剤として０．２部の２，２’−アゾビスイソブチロニトリル（ＡＩＢＮ）を加え、６０℃で８時間溶液重合してアクリル系ポリマーＡの溶液を得た。このアクリル系ポリマーＡのＭｗは約７０×１０４であった。
【０１６４】
（粘着剤組成物の調製）
上記アクリル系ポリマー溶液に、該溶液に含まれるアクリル系ポリマーＡ１００部に対して、粘着付与樹脂としてテルペンフェノール樹脂２０部と、架橋剤としてイソシアネート系架橋剤３部およびエポキシ系架橋剤０．０１部とを加え、さらに第１着色剤（黒色着色剤）としてのカーボンブラック粒子（大日精化工業社製、商品名「ＡＴＤＮ１０１ブラック」、平均粒径３５０ｎｍ）を粘着剤層中に０．２９％、第２着色剤（金属酸化物）としての酸化チタン（ＴｉＯ２）粒子（製品名「ＷＨＩＴＥ  ＰＡＳＴＥ  Ｒ−２２２８」、大日精化工業社製、平均粒径５０ｎｍ）を粘着剤層中に４．５２％となるよう添加し、攪拌混合して粘着剤組成物を調製した。テルペンフェノール樹脂（粘着付与樹脂）としては、商品名「ＹＳポリスターＴ−１１５」（ヤスハラケミカル社製、軟化点約１１５℃、水酸基価３０〜６０ｍｇＫＯＨ／ｇ）を用いた。イソシアネート系架橋剤としては、商品名「コロネートＬ」（東ソー社製、トリメチロールプロパン／トリレンジイソシアネート３量体付加物の７５％酢酸エチル溶液）を用いた。エポキシ系架橋剤としては、商品名「ＴＥＴＲＡＤ−Ｃ」（三菱瓦斯化学社製、１，３−ビス（Ｎ，Ｎ−ジグリシジルアミノメチル）シクロへキサン）を用いた。
【０１６５】
（粘着シートの作製）
厚さ３８μｍのポリエステル製剥離ライナー（商品名「ダイアホイルＭＲＦ」、三菱ポリエステル社製）の剥離面に上記粘着剤組成物を塗布し、１００℃で２分間乾燥させて、厚さ３５μｍの粘着剤層を形成した。この粘着剤層に、厚さ２５μｍのポリエステル製剥離ライナー（商品名「ダイアホイルＭＲＦ」、三菱ポリエステル社製）の剥離面を貼り合わせた。このようにして、両面が上記２枚のポリエステル製剥離ライナーで保護された厚さ３５μｍの基材レス両面粘着シートを得た。
【０１６６】
＜例２＞
粘着剤層中のカーボンブラック粒子の含有量を０．３０％に、酸化チタン粒子の含有量を３．４６％に変更した他は例１と同様にして、本例に係る粘着剤組成物を調製し、該粘着剤組成物を用いて本例に係る基材レス両面粘着シートを作製した。
【０１６７】
＜例３＞
モノマー組成を２−エチルヘキシルアクリレート（２ＥＨＡ）９５部およびＡＡ５部に変更した他はアクリル系ポリマーＡの合成と同様の方法で、アクリル系ポリマーＢを合成し、アクリル系ポリマーＢの溶液を得た。このアクリル系ポリマー溶液に、該溶液に含まれるアクリル系ポリマーＢ１００部に対して、粘着付与樹脂としてテルペンフェノール樹脂２０部と、アクリル系オリゴマー１０部と、架橋剤としてイソシアネート系架橋剤３部およびエポキシ系架橋剤０．０３部とを加え、さらに第１着色剤（黒色着色剤）としてのカーボンブラック粒子を粘着剤層中に０．３２％、第２着色剤としての酸化チタン粒子を粘着剤層中に３．１５％となるよう添加し、攪拌混合して粘着剤組成物を調製した。テルペンフェノール樹脂、イソシアネート系架橋剤、エポキシ系架橋剤、カーボンブラック粒子、酸化チタン粒子としては、例１で使用したものと同種のものを用いた。
アクリル系オリゴマーとしては、次の方法で調製したものを用いた。具体的には、撹拌機、温度計、窒素ガス導入管、還流冷却器、滴下ロートを備えた反応容器に、シクロヘキシルメタクリレート（ＣＨＭＡ）９５部およびＡＡ５部と、重合開始剤としてのＡＩＢＮ１０部と、重合溶媒としてのトルエンとを仕込み、窒素気流中で１時間撹拌して重合系内の酸素を除去した後、８５℃に昇温し、５時間反応させて固形分濃度５０％のアクリル系オリゴマーを得た。得られたアクリル系オリゴマーのＭｗは３６００であった。
得られた粘着剤組成物を用いた他は例１と同様にして、両面が上記２枚のポリエステル製剥離ライナーで保護された厚さ３５μｍの基材レス両面粘着シートを得た。
【０１６８】
＜例４〜５＞
酸化チタン粒子を使用せず、粘着剤層中のカーボンブラック粒子の含有量を２．００％（例４）、０．４０％（例５）に変更した他は例１と同様にして、各例に係る粘着剤組成物をそれぞれ調製し、該粘着剤組成物を用いて各例に係る基材レス両面粘着シートを作製した。
【０１６９】
＜例６〜９＞
粘着剤層中のカーボンブラック粒子の含有量を０．１１％（例６）、０．１０％（例７）、０．１３％（例８）、０．０９％（例９）に、酸化チタン粒子の含有量を５．３１％（例６）、５．５９％（例７）、４．５６％（例８）、５．５９％（例９）にそれぞれ変更した他は例１と同様にして、各例に係る粘着剤組成物を調製し、該粘着剤組成物を用いて各例に係る基材レス両面粘着シートを作製した。
【０１７０】
各例に係る粘着剤の概要と、光透過率、光反射率、Ｌ＊ａ＊ｂ＊の各値、粘着力、せん断接着力および加工被着体の隠蔽性の評価結果を表１および表２に示す。
【０１７１】
【表１】
0006945090.tif 000002
【０１７２】
【表２】
0006945090.tif 000003
【０１７３】
表１および表２に示されるように、例１〜３および例６〜９に係る粘着シートは、粘着剤層の光透過率が２０％以下であり、Ｌ＊が２０〜７０の範囲内であり、加工被着体の隠蔽性の評価結果が合格であった。一方、例４〜５に係る粘着シートは、粘着剤層の光透過率は２０％以下であったものの、Ｌ＊が２０〜７０の範囲外であり、加工被着体の隠蔽性の評価結果は不合格となった。
上記の結果から、光透過率が２０％以下であり、かつＬ＊ａ＊ｂ＊表色系で規定されるＬ＊が２０以上７０以下である粘着剤層を有する粘着シートによると、粘着シート貼付け面に加工が施された被着体に対しても、良好な隠蔽性を発揮できることがわかる。
【０１７４】
以上、本発明の具体例を詳細に説明したが、これらは例示にすぎず、特許請求の範囲を
限定するものではない。特許請求の範囲に記載の技術には、以上に例示した具体例を様々
に変形、変更したものが含まれる。
【符号の説明】
【０１７５】
１、２３０    粘着シート
１Ａ  粘着面、第１粘着面
１Ｂ  粘着面、第２粘着面
２１    粘着剤層
２１Ａ  粘着面、第１粘着面
２１Ｂ  粘着面、第２粘着面
３１，３２    剥離ライナー
４１    第１部材
４２    加工部
４５    第２部材
５０    積層体
１００    携帯電子機器
２００    表示装置
２２０    表示部
２４０    支持部
【要約】
【課題】粘着シート貼付け面に加工が施された被着体に対しても良好な隠蔽性を発揮することができる粘着シートを提供すること。
【解決手段】粘着剤層を有する粘着シートが提供される。前記粘着剤層は、光透過率が２０％以下であり、かつＬ＊ａ＊ｂ＊表色系で規定されるＬ＊が２０以上７０以下である。
【選択図】図１【図１】
0006945090.tif 000004
【図２】
0006945090.tif 000005
【図３】
0006945090.tif 000006
【図４】
0006945090.tif 000007